"エチレン、下記特徴i,iiを有するマクロモノマー、および必要に応じて炭素数3以上のα-オレフィンの共重合体であり、下記特徴iii~viiを有するエチレン系重合体。iエチレン、α,ω-ジエン、および必要に応じて炭素数3以上のα-オレフィンの共重合体であり、iiMnが5,000以上100,000以下である。iiiα,ω-ジエン単位が0.01mol以上1mol以下であり、iv密度kg/m3が890以上980以下であり、v重量平均分子量Mwが30,000以上10,000,000以下であり、viMwと数平均分子量Mnの比Mw/Mnが2以上30以下であり、vii炭素数6以上の長鎖分岐数が1,000個の炭素原子当たり0.01個以上3個以下である。マクロモノマーが下記特徴viii~xを有する請求項1記載のエチレン系重合体。viiiMw/Mnが2以上5以下であり、ixα,ω-ジエン単位が0.01mol以上2mol以下であり、x末端ビニル数が1,000個の炭素原子当たり0.5個以上である。下記工程I及び工程IIを含む請求項1又は2に記載のエチレン系重合体の製造方法。工程I下記一般式1または下記一般式2[式中、M1はチタン原子、ジルコニウム原子またはハフニウム原子であり、Y1は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、R1およびR2は下記一般式3、4、5または6ここでR6は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。で示される配位子であり、R1およびR2はM1とともにサンドイッチ構造を形成し、R3およびR4は下記一般式7、8または9ここでR7は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。で示される配位子であり、R3およびR4はM1とともにサンドイッチ構造を形成し、R5は下記一般式10ここでR8は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、M2は炭素原子、ケイ素原子、ゲルマニウム原子または錫原子である。で示され、R3およびR4を架橋するように作用しており、mは1から5の整数である。]で表される遷移金属化合物成分aを用いたメタロセン触媒でエチレン、α,ω-ジエン、および必要に応じて炭素数3以上のα-オレフィンを共重合してマクロモノマーを合成する工程、工程II下記一般式11で表される遷移金属化合物成分bを含むメタロセン触媒を用いて、エチレン、工程Iで合成されたマクロモノマー及び必要に応じて炭素数3以上のα-オレフィンを共重合する工程。[式中、M3はチタン原子、ジルコニウム原子またはハフニウム原子であり、Y2は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、R9は下記一般式12、13または14ここでR12は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。で示される配位子であり、R10は下記一般式15で示される配位子であり、R9およびR10はM3とともにサンドイッチ構造を形成し、R11は下記一般式16ここでR13は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、M4は炭素原子、ケイ素原子、ゲルマニウム原子または錫原子である。で示され、R9およびR10を架橋するように作用しており、nは1から5の整数である。]一般式1または一般式2で表される遷移金属化合物成分aを含むメタロセン触媒、および一般式11で表される遷移金属化合物成分bを含むメタロセン触媒を用いて、エチレン、α,ω-ジエン、および必要に応じて炭素数3以上のα-オレフィンを共重合することにより、工程Iマクロモノマーの合成と同時に、工程IIエチレン、工程Iで合成されたマクロモノマー及び必要に応じて炭素数3以上のα-オレフィンを共重合することを特徴とする請求項3に記載の製造方法本発明は、上記のような従来技術の問題点を解決するためになされたものであり、LDPEの良成形加工性とHDPEおよびLLDPEの機械強度を併せ持つエチレン系重合体、およびその製造方法を提供するものである。本発明は、上記の目的に対して鋭意検討した結果見出されたものである。すなわち本発明は、エチレン、下記特徴i,iiを有するマクロモノマー、および必要に応じて炭素数3以上のα-オレフィンの共重合体であり、下記特徴iii~viiを有するエチレン系重合体およびその製造方法に関するものである。iエチレン、α,ω-ジエン、および必要に応じて炭素数3以上のα-オレフィンの共重合体であり、iiMnが5,000以上100,000以下である。iiiα,ω-ジエン単位が0.01mol以上1mol以下であり、iv密度kg/m3が890以上980以下であり、v重量平均分子量Mwが30,000以上10,000,000以下であり、viMwと数平均分子量Mnの比Mw/Mnが2以上30以下であり、vii炭素数6以上の長鎖分岐数が1,000個の炭素原子当たり0.01個以上3個以下である。本発明のエチレン系重合体の原料であるマクロモノマーは、iエチレン、α,ω-ジエン、および必要に応じて炭素数3以上のα-オレフィンの共重合体である。本発明におけるα,ω-ジエンは分子中に2個のビニル基を有する非共役線状ジエン化合物であり、1,4-ペンタジエン、1,5-ヘキサジエン、1,6-ヘプタジエン、1,7-オクタジエン、1,8-ノナジエンを例示できる。本発明におけるiiマクロモノマーのMnは、5,000以上100,000以下であり、好ましくは10,000以上であり、さらに好ましくは15,000以上であり、マクロモノマーのMnが5,000未満になるとエチレン系重合体の機械強度が低下する。本発明におけるviiiマクロモノマーのMw/Mnは、2以上5以下が好ましく、特に好ましくは2以上4以下であり、さらに好ましくは2以上3以下であり、マクロモノマーのMw/Mnが、2以上5以下の範囲にあると、エチレン系重合体の機械強度が良好である。本発明におけるixマクロモノマーのα,ω-ジエン単位含量は、13C-NMRにおける、30ppmに観測されるメチレン炭素の量に対する、33.9ppmに観測されるアリル炭素量の比率から算出した値であり、エチレン含量に対するα,ω-ジエン単位の比率であり、0.01mol以上2mol以下が好ましく、特に好ましくは0.03mol以上1mol以下であり、さらに好ましくは0.05mol以上0.5mol以下であり、0.01mol以上2mol以下であれば成型加工性に対するエチレン系重合体の長鎖分岐数は十分であり、エチレン系重合体は溶剤に対して可溶、加熱に対して不融の複雑な架橋体を含まず、機械強度が良好である。本発明におけるxマクロモノマーの末端ビニル数は、13C-NMRにおける、30ppmに観測されるメチレン炭素の量に対する、114ppm、139ppmのピークの平均値から求めた末端ビニル量の比率から算出した値であり、1,000個のメチレン炭素原子当たりの末端ビニル数の数であり、0.5個以上2.0個以下が好ましく、特に好ましくは0.6個以上1.5個以下であり、さらに好ましくは0.7個以下1.0個以下であり、0.5個以上2.0個以下であれば成型加工性に対するエチレン系重合体の長鎖分岐数は十分であり、エチレン系重合体は溶剤に対して可溶、加熱に対して不融の複雑な架橋体を含まず、機械強度が良好である。本発明のiiiエチレン系重合体のα,ω-ジエン単位含量は、13C-NMRにおける、30ppmに観測されるメチレン炭素の量に対する、33.9ppmに観測されるアリル炭素量の比率から算出した値であり、エチレン含量に対するα,ω-ジエン単位の比率であり、0.01mol以上1mol以下であり、好ましくは0.03mol以上0.5mol以下であり、さらに好ましくは0.05mol以上0.3mol以下であり、0.01mol未満であればエチレン系重合体の長鎖分岐数は十分にならず成形加工性が低下する。また、1molを超えると、エチレン系重合体は溶剤に対して不溶、加熱に対して不融の複雑な架橋体を含み、機械強度が低下する。本発明のivエチレン系重合体の密度kg/m3は、JISK67601995に準拠して密度勾配管法で測定した値であり、890以上980以下であり、好ましくは900以上970以下であり、さらに好ましくは910以上960以下であり、この範囲であればエチレン重合体の剛性が良好である。本発明のvエチレン系重合体のMwは、30,000以上10,000,000以下であり、好ましくは40,000以上8,000,000以下であり、さらに好ましくは50,000以上5,000,000以下である。30,000未満であれば機械強度が低下する。10,000,000を超えるとエチレン系重合体は溶剤に対して不溶、加熱に対して不融の複雑な架橋体を含み、機械強度が低下する。本発明のviエチレン系重合体のMw/Mnは2以上30以下であり、好ましくは2以上20以下であり、さらに好ましくは2以上10以下である。Mw/Mnが30を超えるとエチレン系重合体の機械強度が低下する。本発明のviiエチレン系重合体の炭素数6以上の長鎖分岐数は、13C-NMR測定で検出されるヘキシル基以上の分岐の数であり、1,000個の炭素原子当たり0.01個以上3個以下であり、好ましくは0.01個以上2個以下であり、さらに好ましくは0.01個以上1個以下である。エチレン系重合体の長鎖分岐数が3個を超えると、エチレン系重合体は溶剤に対して不溶、加熱に対して不融の複雑な架橋体を含み、機械強度が低下する。本発明で用いられる炭素数3以上のα-オレフィンとしては、例えばプロピレン、1-ブテン、1-ヘキセン、1-オクテン、1-デセン、1-ドデセン、1-テトラデセン、1-ヘキサデセン、1-オクタデセン、1-エイコセン、4-メチル-1-ペンテン、3-メチル-1-ブテンもしくはビニルシクロアルカン等を例示することができる。また、これらのオレフィンを2種類以上混合して用いることもできる。本発明におけるマクロモノマーはエチレン、α,ω-ジエン、および必要に応じて炭素数3以上のα-オレフィンの共重合することによって製造される。マクロモノマー製造方法としては、特開2005-281676号公報、特開2006-28326号公報、特開2007-169340号公報、特開2008-50278号公報、特開2006-315999号公報、特開2007-246433号公報、特開2010-37417号公報に記載の方法を用いて、エチレン、α,ω-ジエン、および必要に応じて炭素数3以上のα-オレフィンの共重合する方法を例示することができる。また、本発明のエチレン系重合体はエチレン、特定のマクロモノマー、必要に応じて炭素数3以上のα-オレフィンを共重合することによって製造できる。特開2004-346304号公報、特開2005-248013号公報、特開2006-2057号公報に記載されている、特定のマクロモノマーを合成した後、エチレン、必要に応じて炭素数3以上のα-オレフィンを共重合する方法、特開2006-321991号公報、特開2007-169341号公報、特開2010-43152号公報、特開2011-89019号公報、特開2011-89020号公報、特開2011-105934号公報に記載されている、特定のマクロモノマーの合成と同時に、エチレン、必要に応じて炭素数3以上のα-オレフィンを共重合する方法を用いることができる。本発明のエチレン系重合体の具体的な製造方法として、下記工程I及び工程IIを含む製造方法が挙げられる。工程I下記一般式1または下記一般式2で表される遷移金属化合物成分aを含むメタロセン触媒を用いてエチレン、α,ω-ジエン、および必要に応じて炭素数3以上のα-オレフィンを共重合してマクロモノマーを合成する工程。[式中、M1はチタン原子、ジルコニウム原子またはハフニウム原子であり、Y1は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、R1およびR2は下記一般式3、4、5または6ここでR6は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。で示される配位子であり、R1およびR2はM1とともにサンドイッチ構造を形成し、R3およびR4は下記一般式7、8または9ここでR7は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。で示される配位子であり、R3およびR4はM1とともにサンドイッチ構造を形成し、R5は下記一般式10ここでR8は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、M2は炭素原子、ケイ素原子、ゲルマニウム原子または錫原子である。で示され、R3およびR4を架橋するように作用しており、mは1から5の整数である。]工程II下記一般式11で表される遷移金属化合物成分bを含むメタロセン触媒を用いて、エチレン、マクロモノマー、必要に応じて炭素数3以上のα-オレフィンを共重合する工程。[式中、M3はチタン原子、ジルコニウム原子またはハフニウム原子であり、Y2は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、R9は下記一般式12、13または14ここでR12は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。で示される配位子であり、R10は下記一般式15で示される配位子であり、R9およびR10はM3とともにサンドイッチ構造を形成し、R11は下記一般式16ここでR13は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、M4は炭素原子、ケイ素原子、ゲルマニウム原子または錫原子である。で示され、R9およびR10を架橋するように作用しており、nは1から5の整数である。]更に、一般式1または一般式2で表される遷移金属化合物成分aを含むメタロセン触媒、および一般式11で表される遷移金属化合物成分bを含むメタロセン触媒を用いて、エチレン、α,ω-ジエン、および必要に応じて炭素数3以上のα-オレフィンを共重合することにより、工程Iマクロモノマーの合成と同時に、工程IIエチレン、工程Iで合成されたマクロモノマー及び必要に応じて炭素数3以上のα-オレフィンを共重合する方法を例示できる。一般式1または一般式2中のM1はチタン原子、ジルコニウム原子またはハフニウム原子であり、高い触媒活性でエチレン系重合体が得られることから、好ましくはジルコニウム原子を用いることができる。Y1は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。一般式1におけるR1およびR2は一般式3、4、5または6で表され、それぞれ同じでも異なっていてもよく、M1とともにサンドイッチ構造を形成する。一般式3、4、5または6におけるR6は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。一般式2におけるR3よびR4は一般式7、8または9で表され、それぞれ同じでも異なっていてもよく、M1とともにサンドイッチ構造を形成する。一般式7、8または9におけるR7は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。また、一般式2におけるR3、R4を架橋する架橋基R5は一般式10で表され、R8は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、M2は炭素原子、ケイ素原子、ゲルマニウム原子または錫原子であり、mは1から5の整数である。一般式11中のM3はチタン原子、ジルコニウム原子またはハフニウム原子であり、高い触媒活性でエチレン系重合体が得られることから、好ましくはジルコニウム原子を用いることができる。Y2は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。一般式11におけるR9は一般式12、13または14で表され、R12は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基である。一般式11におけるR10は一般式15で表される。また、一般式11におけるR9、R10を架橋する架橋基R11は一般式16で表され、R13は各々独立して水素原子、ハロゲン原子、炭素数1~20の炭化水素基、炭素数2~20のジアルキルアミノ基、炭素数1~20のアルコキシ基または炭素数1~20の炭化水素基置換シリル基であり、M4は炭素原子、ケイ素原子、ゲルマニウム原子または錫原子であり、nは1から5の整数である。本発明におけるハロゲン原子としては、例えば塩素原子、フッ素原子、臭素原子、ヨウ素原子等が挙げられる。本発明における炭素数1~20の炭化水素基としては、例えばメチル基、エチル基、プロピル基、ブチル基、ペンチル基、ヘキシル基、ヘプチル基、オクチル基、ノニル基、デシル基、ノルボルニル基、フェニル基、スチリル基、ビフェニリル基、ナフチル基、トリル基、エチルフェニル基、プロピルフェニル基、ブチルフェニル基、ジメチルフェニル基、ジエチルフェニル基、ジプロピルフェニル基、ジブチルフェニル基、ジフェニルフェニル基、トリメチルフェニル基、トリエチルフェニル基、トリプロピルフェニル基、トリブチルフェニル基、ベンジル基、フェニルエチル基、フェニルプロピル基、フェニルブチル基、ジフェニルメチル基、ジフェニルエチル基、ジフェニルプロピル基、ジフェニルブチル基、ビニル基、プロペニル基、ブテニル基、ブタジエニル基、ペンテニル基、ペンタジエニル基、ヘキセニル基、ヘキサジエニル基等が挙げられる。本発明における炭素数2~20のジアルキルアミノ基としては、例えばフェニルエチルアミノ基、フェニルプロピルアミノ基、フェニルブチルアミノ基、ナフチルアミノ基、ジメチルアミノ基、ジエチルアミノ基、ジプロピルアミノ基、ジブチルアミノ基、ジフェニルアミノ基、ジベンジルアミノ基等が挙げられる。本発明における炭素数1~20のアルコキシ基としては、例えばメトキシ基、エトキシ基、プロポキシ基、ブトキシ基、フェノキシ基、ナフトキシ基、メチルフェノキシ基、エチルフェノキシ基、プロピルフェノキシ基、ブチルフェノキシ基、ビフェノキシ基等が挙げられる。本発明における炭素数1~20の炭化水素基置換シリル基としては、例えばメチルシリル基、エチルシリル基、プロピルシリル基、ブチルシリル基、ペンチルシリル基、ヘキシルシリル基、フェニルシリル基、ベンジルシリル基、ジメチルシリル基、ジエチルシリル基、ジプロピルシリル基、ジブチルシリル基、ジフェニルシリル基、ジベンジルシリル基、トリメチルシリル基、トリエチルシリル基、トリプロピルシリル基、トリブチルシリル基、トリフェニルシリル基、ジメチルフェニルシリル基、メチルジフェニルシリル基等が挙げられる。一般式3、7及び12の具体例としては、例えばシクロペンタジエニル基、メチルシクロペンタジエニル基、ジメチルシクロペンタジエニル基、トリメチルシクロペンタジエニル基、テトラメチルシクロペンタジエニル基、エチルシクロペンタジエニル基、ジエチルシクロペンタジエニル基、トリエチルシクロペンタジエニル基、テトラエチルシクロペンタジエニル基、プロピルシクロペンタジエニル基、ジプロピルシクロペンタジエニル基、トリプロピルシクロペンタジエニル基、テトラプロピルシクロペンタジエニル基、ブチルシクロペンタジエニル基、ジブチルシクロペンタジエニル基、トリブチルシクロペンタジエニル基、テトラブチルシクロペンタジエニル基、フェニルシクロペンタジエニル基、ジフェニルシクロペンタジエニル基、ナフチルシクロペンタジエニル基、メトキシシクロペンタジエニル基、トリメチルシリルシクロペンタジエニル基等を挙げることができる。一般式4、8及び13の具体例としては、インデニル基、メチルインデニル基、ジメチルインデニル基、トリメチルインデニル基、テトラメチルインデニル基、ペンタメチルインデニル基、ヘキサメチルインデニル基、エチルインデニル基、ジエチルインデニル基、トリエチルインデニル基、テトラエチルインデニル基、ペンタエチルインデニル基、ヘキサエチルインデニル基、プロピルインデニル基、ジプロピルインデニル基、トリプロピルインデニル基、テトラプロピルインデニル基、ペンタプロピルインデニル基、ヘキサプロピルインデニル基、ブチルインデニル基、ジブチルインデニル基、トリブチルインデニル基、テトラブチルインデニル基、ペンタブチルインデニル基、ヘキサブチルインデニル基、フェニルインデニル基、ジフェニルインデニル基、ベンゾインデニル基、ナフチルインデニル基、メトキシインデニル基、トリメチルシリルインデニル基等を挙げることができる。一般式5、9及び14の具体例としては、テトラヒドロインデニル基、メチルテトラヒドロインデニル基、ジメチルテトラヒドロインデニル基、トリメチルテトラヒドロインデニル基、テトラメチルテトラヒドロインデニル基、ペンタメチルテトラヒドロインデニル基、ヘキサメチルテトラヒドロインデニル基、エチルテトラヒドロインデニル基、ジエチルテトラヒドロインデニル基、トリエチルテトラヒドロインデニル基、テトラエチルテトラヒドロインデニル基、ペンタエチルテトラヒドロインデニル基、ヘキサエチルテトラヒドロインデニル基、プロピルテトラヒドロインデニル基、ジプロピルテトラヒドロインデニル基、トリプロピルテトラヒドロインデニル基、テトラプロピルテトラヒドロインデニル基、ペンタプロピルテトラヒドロインデニル基、ヘキサプロピルテトラヒドロインデニル基、ブチルテトラヒドロインデニル基、ジブチルテトラヒドロインデニル基、トリブチルテトラヒドロインデニル基、テトラブチルテトラヒドロインデニル基、ペンタブチルテトラヒドロインデニル基、ヘキサブチルテトラヒドロインデニル基、フェニルテトラヒドロインデニル基、ジフェニルテトラヒドロインデニル基、ベンゾテトラヒドロインデニル基、ナフチルテトラヒドロインデニル基、メトキシテトラヒドロインデニル基、トリメチルシリルテトラヒドロインデニル基等を挙げることができる。一般式6及び15の具体例としては、例えばフルオレニル基、メチルフルオレニル基、ジメチルフルオレニル基、トリメチルフルオレニル基、テトラメチルフルオレニル基、ペンタメチルフルオレニル基、ヘキサメチルフルオレニル基、ヘプタメチルフルオレニル基、オクタメチルフルオレニル基、エチルフルオレニル基、ジエチルフルオレニル基、トリエチルフルオレニル基、テトラエチルフルオレニル基、ペンタエチルフルオレニル基、ヘキサエチルフルオレニル基、ヘプタエチルフルオレニル基、オクタエチルフルオレニル基、プロピルフルオレニル基、ジプロピルフルオレニル基、トリプロピルフルオレニル基、テトラプロピルフルオレニル基、ペンタプロピルフルオレニル基、ヘキサプロピルフルオレニル基、ヘプタプロピルフルオレニル基、オクタプロピルフルオレニル基、ブチルフルオレニル基、ジブチルフルオレニル基、トリブチルフルオレニル基、テトラブチルフルオレニル基、ペンタブチルフルオレニル基、ヘキサブチルフルオレニル基、ヘプタブチルフルオレニル基、オクタブチルフルオレニル基、フェニルフルオレニル基、ジフェニルフルオレニル基、ベンジルフルオレニル基、ジベンジルフルオレニル基、ベンゾフルオレニル基、ジメチルアミノフルオレニル基、ビスジメチルアミノフルオレニル基、メトキシフルオレニル基、ジメトキシフルオレニル基等を挙げることができる。一般式10および16の具体例としては、例えばメチレン基、エチリデン基、エチレン基、プロピリデン基、プロピレン基、ブチリデン基、ブチレン基、ペンチリデン基、ペンチレン基、ヘキシリデン基、イソプロピリデン基、メチルエチルメチレン基、メチルプロピルメチレン基、メチルブチルメチレン基、ビスシクロヘキシルメチレン基、メチルフェニルメチレン基、ジフェニルメチレン基、フェニルメチルフェニルメチレン基、ジメチルフェニルメチレン基、ビスジメチルフェニルメチレン基、ビストリメチルフェニルメチレン基、フェニルエチルフェニルメチレン基、ジエチルフェニルメチレン基、ビスジエチルフェニルメチレン基、フェニルプロピルフェニルメチレン基、ジプロピルフェニルメチレン基、ビスジプロピルフェニルメチレン基、フェニルブチルフェニルメチレン基、ジブチルフェニルメチレン基、フェニルナフチルメチレン基、ジナフチルメチレン基、フェニルビフェニルメチレン基、ジビフェニルメチレン基、フェニルトリメチルシリルフェニルメチレン基、ビストリメチルシリルフェニルメチレン基、ビスペンタフルオロフェニルメチレン基、シランジイル基、ジシランジイル基、トリシランジイル基、テトラシランジイル基、ジメチルシランジイル基、ビスジメチルシランジイル基、ジエチルシランジイル基、ジプロピルシランジイル基、ジブチルシランジイル基、ジフェニルシランジイル基、シラシクロブタンジイル基、シラシクロヘキサンジイル基、ジビニルシランジイル基、ジアリルシランジイル基、メチルビニルシランジイル基、アリルメチルシランジイル基等を挙げることができる。本発明で用いられる一般式1で表される具体的な化合物成分aとしては、M1をジルコニウム原子、Y1を塩素原子とすると、例えばビスシクロペンタジエニルジルコニウムジクロリド、ビスメチルシクロペンタジエニルジルコニウムジクロリド、シクロペンタジエニルメチルシクロペンタジエニルジルコニウムジクロリド、ビス2,4-ジメチルシクロペンタジエニルジルコニウムジクロリド、シクロペンタジエニルインデニルジルコニウムジクロリド、ビスインデニルジルコニウムジクロリド等を例示することができる。また上記遷移金属化合物のY1をフッ素原子、臭素原子またはヨウ素原子に置換した化合物も例示することができる。さらに、上記遷移金属化合物のM1をチタン原子またはハフニウム原子に置換した化合物も例示することができる。本発明で用いられる一般式2で表される具体的な化合物成分aとしては、M1をジルコニウム原子、Y1を塩素原子とすると、例えばメチレンビスシクロペンタジエニルジルコニウムジクロリド、イソプロピリデンビスシクロペンタジエニルジルコニウムジクロリド、メチルフェニルメチレンビスシクロペンタジエニルジルコニウムジクロリド、ジフェニルメチレンビスシクロペンタジエニルジルコニウムジクロリド、エチレンビスシクロペンタジエニルジルコニウムジクロリド、メチレンビスメチルシクロペンタジエニルジルコニウムジクロリド、イソプロピリデンビスメチルシクロペンタジエニルジルコニウムジクロリド、メチルフェニルメチレンビスメチルシクロペンタジエニルジルコニウムジクロリド、ジフェニルメチレンビスメチルシクロペンタジエニルジルコニウムジクロリド、エチレンビスメチルシクロペンタジエニルジルコニウムジクロリド、メチレンシクロペンタジエニルメチルシクロペンタジエニルジルコニウムジクロリド、イソプロピリデンシクロペンタジエニルメチルシクロペンタジエニルジルコニウムジクロリド、メチルフェニルメチレンシクロペンタジエニルメチルシクロペンタジエニルジルコニウムジクロリド、ジフェニルメチレンシクロペンタジエニルメチルシクロペンタジエニルジルコニウムジクロリド、エチレンシクロペンタジエニルメチルシクロペンタジエニルジルコニウムジクロリド、メチレンビス2,4-ジメチルシクロペンタジエニルジルコニウムジクロリド、イソプロピリデンビス2,4-ジメチルシクロペンタジエニルジルコニウムジクロリド、メチルフェニルメチレンビス2,4-ジメチルシクロペンタジエニルジルコニウムジクロリド、ジフェニルメチレンビス2,4-ジメチルシクロペンタジエニルジルコニウムジクロリド、エチレンビス2,4-ジメチルシクロペンタジエニルジルコニウムジクロリド、メチレンシクロペンタジエニルインデニルジルコニウムジクロリド、イソプロピリデンシクロペンタジエニルインデニルジルコニウムジクロリド、メチルフェニルメチレンシクロペンタジエニルインデニルジルコニウムジクロリド、ジフェニルメチレンシクロペンタジエニルインデニルジルコニウムジクロリド、エチレンシクロペンタジエニルインデニルジルコニウムジクロリド、ジメチルシランジイルビスシクロペンタジエニルジルコニウムジクロリド、ジエチルシランジイルビスシクロペンタジエニルジルコニウムジクロリド、ジn-プロピルシランジイルビスシクロペンタジエニルジルコニウムジクロリド、ジイソプロピルシランジイルビスシクロペンタジエニルジルコニウムジクロリド、ジシクロヘキシルシランジイルビスシクロペンタジエニルジルコニウムジクロリド、ジフェニルシランジイルビスシクロペンタジエニルジルコニウムジクロリド、ジp-トリルシランジイルビスシクロペンタジエニルジルコニウムジクロリド、ジビニルシランジイルビスシクロペンタジエニルジルコニウムジクロリド、ジアリルシランジイルビスシクロペンタジエニルジルコニウムジクロリド、メチルビニルシランジイルビスシクロペンタジエニルジルコニウムジクロリド、アリルメチルシランジイルビスシクロペンタジエニルジルコニウムジクロリド、エチルメチルシランジイルビスシクロペンタジエニルジルコニウムジクロリド、メチルn-プロピルシランジイルビスシクロペンタジエニルジルコニウムジクロリド、メチルイソプロピルシランジイルビスシクロペンタジエニルジルコニウムジクロリド、シクロヘキシルメチルビスシクロペンタジエニルジルコニウムジクロリド、メチルフェニルシランジイルビスシクロペンタジエニルジルコニウムジクロリド、ジメチルシランジイルビスメチルシクロペンタジエニルジルコニウムジクロリド、ジエチルシランジイルビスメチルシクロペンタジエニルジルコニウムジクロリド、ジn-プロピルシランジイルビスメチルシクロペンタジエニルジルコニウムジクロリド、ジイソプロピルシランジイルビスメチルシクロペンタジエニルジルコニウムジクロリド、ジシクロヘキシルシランジイルビスメチルシクロペンタジエニルジルコニウムジクロリド、ジフェニルシランジイルビスメチルシクロペンタジエニルジルコニウムジクロリド、エチルメチルシランジイルビスメチルシクロペンタジエニルジルコニウムジクロリド、メチルn-プロピルシランジイルビスメチルシクロペンタジエニルジルコニウムジクロリド、メチルイソプロピルシランジイルビスメチルシクロペンタジエニルジルコニウムジクロリド、シクロヘキシルメチルビスメチルシクロペンタジエニルジルコニウムジクロリド、メチルフェニルシランジイルビスメチルシクロペンタジエニルジルコニウムジクロリド、ジメチルシランジイルシクロペンタジエニルメチルシクロペンタジエニルジルコニウムジクロリド、ジエチルシランジイルシクロペンタジエニルメチルシクロペンタジエニルジルコニウムジクロリド、ジn-プロピルシランジイルシクロペンタジエニルメチルシクロペンタジエニルジルコニウムジクロリド、ジイソプロピルシランジイルシクロペンタジエニルメチルシクロペンタジエニルジルコニウムジクロリド、ジシクロヘキシルシランジイルシクロペンタジエニルメチルシクロペンタジエニルジルコニウムジクロリド、ジフェニルシランジイルシクロペンタジエニルメチルシクロペンタジエニルジルコニウムジクロリド、エチルメチルシランジイルシクロペンタジエニルメチルシクロペンタジエニルジルコニウムジクロリド、メチルn-プロピルシランジイルシクロペンタジエニルメチルシクロペンタジエニルジルコニウムジクロリド、メチルイソプロピルシランジイルシクロペンタジエニルメチルシクロペンタジエニルジルコニウムジクロリド、シクロヘキシルメチルシクロペンタジエニルメチルシクロペンタジエニルジルコニウムジクロリド、メチルフェニルシランジイルシクロペンタジエニルメチルシクロペンタジエニルジルコニウムジクロリド、ジメチルシランジイルビス2,4-ジメチルシクロペンタジエニルジルコニウムジクロリド、ジエチルシランジイルビス2,4-ジメチルシクロペンタジエニルジルコニウムジクロリド、ジn-プロピルシランジイルビス2,4-ジメチルシクロペンタジエニルジルコニウムジクロリド、ジイソプロピルシランジイルビス2,4-ジメチルシクロペンタジエニルジルコニウムジクロリド、ジシクロヘキシルシランジイルビス2,4-ジメチルシクロペンタジエニルジルコニウムジクロリド、ジフェニルシランジイルビス2,4-ジメチルシクロペンタジエニルジルコニウムジクロリド、エチルメチルシランジイルビス2,4-ジメチルシクロペンタジエニルジルコニウムジクロリド、メチルn-プロピルシランジイルビス2,4-ジメチルシクロペンタジエニルジルコニウムジクロリド、メチルイソプロピルシランジイルビス2,4-ジメチルシクロペンタジエニルジルコニウムジクロリド、シクロヘキシルメチルビス2,4-ジメチルシクロペンタジエニルジルコニウムジクロリド、メチルフェニルシランジイルビス2,4-ジメチルシクロペンタジエニルジルコニウムジクロリド、ジメチルシランジイルシクロペンタジエニルインデニルジルコニウムジクロリド、ジメチルシランジイルシクロペンタジエニル4,7-ジメチルインデニルジルコニウムジクロリド、ジメチルシランジイルシクロペンタジエニル2,4,7-トリメチルインデニルジルコニウムジクロリド、ジエチルシランジイルシクロペンタジエニルインデニルジルコニウムジクロリド、ジn-プロピルシランジイルシクロペンタジエニルインデニルジルコニウムジクロリド、ジイソプロピルシランジイルシクロペンタジエニルインデニルジルコニウムジクロリド、ジシクロヘキシルシランジイルシクロペンタジエニルインデニルジルコニウムジクロリド、ジフェニルシランジイルシクロペンタジエニルインデニルジルコニウムジクロリド、エチルメチルシランジイルシクロペンタジエニルインデニルジルコニウムジクロリド、メチルn-プロピルシランジイルシクロペンタジエニルインデニルジルコニウムジクロリド、メチルイソプロピルシランジイルシクロペンタジエニルインデニルジルコニウムジクロリド、シクロヘキシルメチルシランジイルシクロペンタジエニルインデニルジルコニウムジクロリド、メチルフェニルシランジイルシクロペンタジエニルインデニルジルコニウムジクロリド等を例示することができる。また上記遷移金属化合物のY1をフッ素原子、臭素原子またはヨウ素原子に置換した化合物も例示することができる。さらに、上記遷移金属化合物のM1をチタン原子またはハフニウム原子に置換した化合物も例示することができる。本発明で用いられる一般式11で表される具体的な化合物成分bとしては、M3をジルコニウム原子、Y2を塩素原子とし、架橋基R11をジフェニルメチレン基とすると、例えばジフェニルメチレン1-シクロペンタジエニル9-フルオレニルジルコニウムジクロリド、ジフェニルメチレン2-メチル-1-シクロペンタジエニル9-フルオレニルジルコニウムジクロリド、ジフェニルメチレン3-メチル-1-シクロペンタジエニル9-フルオレニルジルコニウムジクロリド、ジフェニルメチレン2,4-ジメチル-1-シクロペンタジエニル9-フルオレニルジルコニウムジクロリド、ジフェニルメチレン2,5-ジメチル-1-シクロペンタジエニル9-フルオレニルジルコニウムジクロリド、ジフェニルメチレン3,4-ジメチル-1-シクロペンタジエニル9-フルオレニルジルコニウムジクロリド、ジフェニルメチレン2,3,4-トリメチル-1-シクロペンタジエニル9-フルオレニルジルコニウムジクロリド、ジフェニルメチレン2,3,5-トリメチル-1-シクロペンタジエニル9-フルオレニルジルコニウムジクロリド、ジフェニルメチレン3,4,5-トリメチル-1-シクロペンタジエニル9-フルオレニルジルコニウムジクロリド、ジフェニルメチレン2,3,4,5-テトラメチル-1-シクロペンタジエニル9-フルオレニルジルコニウムジクロリド、ジフェニルメチレン2-エチル-1-シクロペンタジエニル9-フルオレニルジルコニウムジクロリド、ジフェニルメチレン3-エチル-1-シクロペンタジエニル9-フルオレニルジルコニウムジクロリド、ジフェニルメチレン2,4-ジエチル-1-シクロペンタジエニル9-フルオレニルジルコニウムジクロリド、ジフェニルメチレン2,5-ジエチル-1-シクロペンタジエニル9-フルオレニルジルコニウムジクロリド、ジフェニルメチレン3,4-ジエチル-1-シクロペンタジエニル9-フルオレニルジルコニウムジクロリド、ジフェニルメチレン2,3,4-トリエチル-1-シクロペンタジエニル9-フルオレニルジルコニウムジクロリド、ジフェニルメチレン2,3,5-トリエチル-1-シクロペンタジエニル9-フルオレニルジルコニウムジクロリド、ジフェニルメチレン3,4,5-トリエチル-1-シクロペンタジエニル9-フルオレニルジルコニウムジクロリド、ジフェニルメチレン2,3,4,5-テトラエチル-1-シクロペンタジエニル9-フルオレニルジルコニウムジクロリド、ジフェニルメチレン2-プロピル-1-シクロペンタジエニル9-フルオレニルジルコニウムジクロリド、ジフェニルメチレン3-プロピル-1-シクロペンタジエニル9-フルオレニルジルコニウムジクロリド、ジフェニルメチレン2,4-ジプロピル-1-シクロペンタジエニル9-フルオレニルジルコニウムジクロリド、ジフェニルメチレン2,5-ジプロピル-1-シクロペンタジエニル9-フルオレニルジルコニウムジクロリド、ジフェニルメチレン3,4-ジプロピル-1-シクロペンタジエニル9-フルオレニルジルコニウムジクロリド、ジフェニルメチレン2,3,4-トリプロピル-1-シクロペンタジエニル9-フルオレニルジルコニウムジクロリド、ジフェニルメチレン2,3,5-トリプロピル-1-シクロペンタジエニル9-フルオレニルジルコニウムジクロリド、ジフェニルメチレン3,4,5-トリプロピル-1-シクロペンタジエニル9-フルオレニルジルコニウムジクロリド、ジフェニルメチレン2,3,4,5-テトラプロピル-1-シクロペンタジエニル9-フルオレニルジルコニウムジクロリド、ジフェニルメチレン2-イソプロピル-1-シクロペンタジエニル9-フルオレニルジルコニウムジクロリド、ジフェニルメチレン3-イソプロピル-1-シクロペンタジエニル9-フルオレニルジルコニウムジクロリド、ジフェニルメチレン2,4-ジイソプロピル-1-シクロペンタジエニル9-フルオレニルジルコニウムジクロリド、ジフェニルメチレン2,5-ジイソプロピル-1-シクロペンタジエニル9-フルオレニルジルコニウムジクロリド、ジフェニルメチレン3,4-ジイソプロピル-1-シクロペンタジエニル9-フルオレニルジルコニウムジクロリド、ジフェニルメチレン2,3,4-トリイソプロピル-1-シクロペンタジエニル9-フルオレニルジルコニウムジクロリド、ジフェニルメチレン2,3,5-トリイソプロピル-1-シクロペンタジエニル9-フルオレニルジルコニウムジクロリド、ジフェニルメチレン3,4,5-トリイソプロピル-1-シクロペンタジエニル9-フルオレニルジルコニウムジクロリド、ジフェニルメチレン2,3,4,5-テトライソプロピル-1-シクロペンタジエニル9-フルオレニルジルコニウムジクロリド、ジフェニルメチレン1-シクロペンタジエニル9-フルオレニルジルコニウムジクロリド、ジフェニルメチレン2-フェニル-1-シクロペンタジエニル9-フルオレニルジルコニウムジクロリド、ジフェニルメチレン3-フェニル-1-シクロペンタジエニル9-フルオレニルジルコニウムジクロリド、ジフェニルメチレン2,4-ジフェニル-1-シクロペンタジエニル9-フルオレニルジルコニウムジクロリド、ジフェニルメチレン2,5-ジフェニル-1-シクロペンタジエニル9-フルオレニルジルコニウムジクロリド、ジフェニルメチレン3,4-ジフェニル-1-シクロペンタジエニル9-フルオレニルジルコニウムジクロリド、ジフェニルメチレン2,3,4-トリフェニル-1-シクロペンタジエニル9-フルオレニルジルコニウムジクロリド、ジフェニルメチレン2,3,5-トリフェニル-1-シクロペンタジエニル9-フルオレニルジルコニウムジクロリド、ジフェニルメチレン3,4,5-トリフェニル-1-シクロペンタジエニル9-フルオレニルジルコニウムジクロリド、ジフェニルメチレン2,3,4,5-テトラフェニル-1-シクロペンタジエニル9-フルオレニルジルコニウムジクロリド、ジフェニルメチレン2-トリメチルシリル-1-シクロペンタジエニル9-フルオレニルジルコニウムジクロリド、ジフェニルメチレン3-トリメチルシリル-1-シクロペンタジエニル9-フルオレニルジルコニウムジクロリド、ジフェニルメチレン2,4-ビストリメチルシリル-1-シクロペンタジエニル9-フルオレニルジルコニウムジクロリド、ジフェニルメチレン2,5-ビストリメチルシリル-1-シクロペンタジエニル9-フルオレニルジルコニウムジクロリド、ジフェニルメチレン3,4-ビストリメチルシリル-1-シクロペンタジエニル9-フルオレニルジルコニウムジクロリド、ジフェニルメチレン2,3,4-トリストリメチルシリル-1-シクロペンタジエニル9-フルオレニルジルコニウムジクロリド、ジフェニルメチレン2,3,5-トリストリメチルシリル-1-シクロペンタジエニル9-フルオレニルジルコニウムジクロリド、ジフェニルメチレン3,4,5-トリストリメチルシリル-1-シクロペンタジエニル9-フルオレニルジルコニウムジクロリド、ジフェニルメチレン2,3,4,5-テトラキストリメチルシリル-1-シクロペンタジエニル9-フルオレニルジルコニウムジクロリド、ジフェニルメチレン1-シクロペンタジエニル2,7-ジメチル-9-フルオレニルジルコニウムジクロリド、ジフェニルメチレン2-メチル-1-シクロペンタジエニル2,7-ジメチル-9-フルオレニルジルコニウムジクロリド、ジフェニルメチレン3-メチル-1-シクロペンタジエニル2,7-ジメチル-9-フルオレニルジルコニウムジクロリド、ジフェニルメチレン2,4-ジメチル-1-シクロペンタジエニル2,7-ジメチル-9-フルオレニルジルコニウムジクロリド、ジフェニルメチレン2,5-ジメチル-1-シクロペンタジエニル2,7-ジメチル-9-フルオレニルジルコニウムジクロリド、ジフェニルメチレン3,4-ジメチル-1-シクロペンタジエニル2,7-ジメチル-9-フルオレニルジルコニウムジクロリド、ジフェニルメチレン2,3,4-トリメチル-1-シクロペンタジエニル2,7-ジメチル-9-フルオレニルジルコニウムジクロリド、ジフェニルメチレン2,3,5-トリメチル-1-シクロペンタジエニル2,7-ジメチル-9-フルオレニルジルコニウムジクロリド、ジフェニルメチレン3,4,5-トリメチル-1-シクロペンタジエニル2,7-ジメチル-9-フルオレニルジルコニウムジクロリド、ジフェニルメチレン2,3,4,5-テトラメチル-1-シクロペンタジエニル2,7-ジメチル-9-フルオレニルジルコニウムジクロリド、ジフェニルメチレン2-エチル-1-シクロペンタジエニル2,7-ジメチル-9-フルオレニルジルコニウムジクロリド、ジフェニルメチレン3-エチル-1-シクロペンタジエニル2,7-ジメチル-9-フルオレニルジルコニウムジクロリド、ジフェニルメチレン2,4-ジエチル-1-シクロペンタジエニル2,7-ジメチル-9-フルオレニルジルコニウムジクロリド、ジフェニルメチレン2,5-ジエチル-1-シクロペンタジエニル2,7-ジメチル-9-フルオレニルジルコニウムジクロリド、ジフェニルメチレン3,4-ジエチル-1-シクロペンタジエニル2,7-ジメチル-9-フルオレニルジルコニウムジクロリド、ジフェニルメチレン2,3,4-トリエチル-1-シクロペンタジエニル2,7-ジメチル-9-フルオレニルジルコニウムジクロリド、ジフェニルメチレン2,3,5-トリエチル-1-シクロペンタジエニル2,7-ジメチル-9-フルオレニルジルコニウムジクロリド、ジフェニルメチレン3,4,5-トリエチル-1-シクロペンタジエニル2,7-ジメチル-9-フルオレニルジルコニウムジクロリド、ジフェニルメチレン2,3,4,5-テトラエチル-1-シクロペンタジエニル2,7-ジメチル-9-フルオレニルジルコニウムジクロリド、ジフェニルメチレン2-プロピル-1-シクロペンタジエニル2,7-ジメチル-9-フルオレニルジルコニウムジクロリド、ジフェニルメチレン3-プロピル-1-シクロペンタジエニル2,7-ジメチル-9-フルオレニルジルコニウムジクロリド、ジフェニルメチレン2,4-ジプロピル-1-シクロペンタジエニル2,7-ジメチル-9-フルオレニルジルコニウムジクロリド、ジフェニルメチレン2,5-ジプロピル-1-シクロペンタジエニル2,7-ジメチル-9-フルオレニルジルコニウムジクロリド、ジフェニルメチレン3,4-ジプロピル-1-シクロペンタジエニル2,7-ジメチル-9-フルオレニルジルコニウムジクロリド、ジフェニルメチレン2,3,4-トリプロピル-1-シクロペンタジエニル2,7-ジメチル-9-フルオレニルジルコニウムジクロリド、ジフェニルメチレン2,3,5-トリプロピル-1-シクロペンタジエニル2,7-ジメチル-9-フルオレニルジルコニウムジクロリド、ジフェニルメチレン3,4,5-トリプロピル-1-シクロペンタジエニル2,7-ジメチル-9-フルオレニルジルコニウムジクロリド、ジフェニルメチレン2,3,4,5-テトラプロピル-1-シクロペンタジエニル2,7-ジメチル-9-フルオレニルジルコニウムジクロリド、ジフェニルメチレン2-イソプロピル-1-シクロペンタジエニル2,7-ジメチル-9-フルオレニルジルコニウムジクロリド、ジフェニルメチレン3-イソプロピル-1-シクロペンタジエニル2,7-ジメチル-9-フルオレニルジルコニウムジクロリド、ジフェニルメチレン2,4-ジイソプロピル-1-シクロペンタジエニル2,7-ジメチル-9-フルオレニルジルコニウムジクロリド、ジフェニルメチレン2,5-ジイソプロピル-1-シクロペンタジエニル2,7-ジメチル-9-フルオレニルジルコニウムジクロリド、ジフェニルメチレン3,4-ジイソプロピル-1-シクロペンタジエニル2,7-ジメチル-9-フルオレニルジルコニウムジクロリド、ジフェニルメチレン2,3,4-トリイソプロピル-1-シクロペンタジエニル2,7-ジメチル-9-フルオレニルジルコニウムジクロリド、ジフェニルメチレン2,3,5-トリイソプロピル-1-シクロペンタジエニル2,7-ジメチル-9-フルオレニルジルコニウムジクロリド、ジフェニルメチレン3,4,5-トリイソプロピル-1-シクロペンタジエニル2,7-ジメチル-9-フルオレニルジルコニウムジクロリド、ジフェニルメチレン2,3,4,5-テトライソプロピル-1-シクロペンタジエニル2,7-ジメチル-9-フルオレニルジルコニウムジクロリド、ジフェニルメチレン1-シクロペンタジエニル2,7-ジメチル-9-フルオレニルジルコニウムジクロリド、ジフェニルメチレン2-フェニル-1-シクロペンタジエニル2,7-ジメチル-9-フルオレニルジルコニウムジクロリド、ジフェニルメチレン3-フェニル-1-シクロペンタジエニル2,7-ジメチル-9-フルオレニルジルコニウムジクロリド、ジフェニルメチレン2,4-ジフェニル-1-シクロペンタジエニル2,7-ジメチル-9-フルオレニルジルコニウムジクロリド、ジフェニルメチレン2,5-ジフェニル-1-シクロペンタジエニル2,7-ジメチル-9-フルオレニルジルコニウムジクロリド、ジフェニルメチレン3,4-ジフェニル-1-シクロペンタジエニル2,7-ジメチル-9-フルオレニルジルコニウムジクロリド、ジフェニルメチレン2,3,4-トリフェニル-1-シクロペンタジエニル2,7-ジメチル-9-フルオレニルジルコニウムジクロリド、ジフェニルメチレン2,3,5-トリフェニル-1-シクロペンタジエニル2,7-ジメチル-9-フルオレニルジルコニウムジクロリド、ジフェニルメチレン3,4,5-トリフェニル-1-シクロペンタジエニル2,7-ジメチル-9-フルオレニルジルコニウムジクロリド、ジフェニルメチレン2,3,4,5-テトラフェニル-1-シクロペンタジエニル2,7-ジメチル-9-フルオレニルジルコニウムジクロリド、ジフェニルメチレン2-トリメチルシリル-1-シクロペンタジエニル2,7-ジメチル-9-フルオレニルジルコニウムジクロリド、ジフェニルメチレン3-トリメチルシリル-1-シクロペンタジエニル2,7-ジメチル-9-フルオレニルジルコニウムジクロリド、ジフェニルメチレン2,4-ビストリメチルシリル-1-シクロペンタジエニル2,7-ジメチル-9-フルオレニルジルコニウムジクロリド、ジフェニルメチレン2,5-ビストリメチルシリル-1-シクロペンタジエニル2,7-ジメチル-9-フルオレニルジルコニウムジクロリド、ジフェニルメチレン3,4-ビストリメチルシリル-1-シクロペンタジエニル2,7-ジメチル-9-フルオレニルジルコニウムジクロリド、ジフェニルメチレン2,3,4-トリストリメチルシリル-1-シクロペンタジエニル2,7-ジメチル-9-フルオレニルジルコニウムジクロリド、ジフェニルメチレン2,3,5-トリストリメチルシリル-1-シクロペンタジエニル2,7-ジメチル-9-フルオレニルジルコニウムジクロリド、ジフェニルメチレン3,4,5-トリストリメチルシリル-1-シクロペンタジエニル2,7-ジメチル-9-フルオレニルジルコニウムジクロリド、ジフェニルメチレン2,3,4,5-テトラキストリメチルシリル-1-シクロペンタジエニル2,7-ジメチル-9-フルオレニルジルコニウムジクロリド、ジフェニルメチレン1-シクロペンタジエニル2,7-ジエチル-9-フルオレニルジルコニウムジクロリド、ジフェニルメチレン2-メチル-1-シクロペンタジエニル2,7-ジエチル-9-フルオレニルジルコニウムジクロリド、ジフェニルメチレン3-メチル-1-シクロペンタジエニル2,7-ジエチル-9-フルオレニルジルコニウムジクロリド、ジフェニルメチレン2,4-ジメチル-1-シクロペンタジエニル2,7-ジエチル-9-フルオレニルジルコニウムジクロリド、ジフェニルメチレン2,5-ジメチル-1-シクロペンタジエニル2,7-ジエチル-9-フルオレニルジルコニウムジクロリド、ジフェニルメチレン3,4-ジメチル-1-シクロペンタジエニル2,7-ジエチル-9-フルオレニルジルコニウムジクロリド、ジフェニルメチレン2,3,4-トリメチル-1-シクロペンタジエニル2,7-ジエチル-9-フルオレニルジルコニウムジクロリド、ジフェニルメチレン2,3,5-トリメチル-1-シクロペンタジエニル2,7-ジエチル-9-フルオレニルジルコニウムジクロリド、ジフェニルメチレン3,4,5-トリメチル-1-シクロペンタジエニル2,7-ジエチル-9-フルオレニルジルコニウムジクロリド、ジフェニルメチレン2,3,4,5-テトラメチル-1-シクロペンタジエニル2,7-ジエチル-9-フルオレニルジルコニウムジクロリド、ジフェニルメチレン2-エチル-1-シクロペンタジエニル2,7-ジエチル-9-フルオレニルジルコニウムジクロリド、ジフェニルメチレン3-エチル-1-シクロペンタジエニル2,7-ジエチル-9-フルオレニルジルコニウムジクロリド、ジフェニルメチレン2,4-ジエチル-1-シクロペンタジエニル2,7-ジエチル-9-フルオレニルジルコニウムジクロリド、ジフェニルメチレン2,5-ジエチル-1-シクロペンタジエニル2,7-ジエチル-9-フルオレニルジルコニウムジクロリド、ジフェニルメチレン3,4-ジエチル-1-シクロペンタジエニル2,7-ジエチル-9-フルオレニルジルコニウムジクロリド、ジフェニルメチレン2,3,4-トリエチル-1-シクロペンタジエニル2,7-ジエチル-9-フルオレニルジルコニウムジクロリド、ジフェニルメチレン2,3,5-トリエチル-1-シクロペンタジエニル2,7-ジエチル-9-フルオレニルジルコニウムジクロリド、ジフェニルメチレン3,4,5-トリエチル-1-シクロペンタジエニル2,7-ジエチル-9-フルオレニルジルコニウムジクロリド、ジフェニルメチレン2,3,4,5-テトラエチル-1-シクロペンタジエニル2,7-ジエチル-9-フルオレニルジルコニウムジクロリド、ジフェニルメチレン2-プロピル-1-シクロペンタジエニル2,7-ジエチル-9-フルオレニルジルコニウムジクロリド、ジフェニルメチレン3-プロピル-1-シクロペンタジエニル2,7-ジエチル-9-フルオレニルジルコニウムジクロリド、ジフェニルメチレン2,4-ジプロピル-1-シクロペンタジエニル2,7-ジエチル-9-フルオレニルジルコニウムジクロリド、ジフェニルメチレン2,5-ジプロピル-1-シクロペンタジエニル2,7-ジエチル-9-フルオレニルジルコニウムジクロリド、ジフェニルメチレン3,4-ジプロピル-1-シクロペンタジエニル2,7-ジエチル-9-フルオレニルジルコニウムジクロリド、ジフェニルメチレン2,3,4-トリプロピル-1-シクロペンタジエニル2,7-ジエチル-9-フルオレニルジルコニウムジクロリド、ジフェニルメチレン2,3,5-トリプロピル-1-シクロペンタジエニル2,7-ジエチル-9-フルオレニルジルコニウムジクロリド、ジフェニルメチレン3,4,5-トリプロピル-1-シクロペンタジエニル2,7-ジエチル-9-フルオレニルジルコニウムジクロリド、ジフェニルメチレン2,3,4,5-テトラプロピル-1-シクロペンタジエニル2,7-ジエチル-9-フルオレニルジルコニウムジクロリド、ジフェニルメチレン2-イソプロピル-1-シクロペンタジエニル2,7-ジエチル-9-フルオレニルジルコニウムジクロリド、ジフェニルメチレン3-イソプロピル-1-シクロペンタジエニル2,7-ジエチル-9-フルオレニルジルコニウムジクロリド、ジフェニルメチレン2,4-ジイソプロピル-1-シクロペンタジエニル2,7-ジエチル-9-フルオレニルジルコニウムジクロリド、ジフェニルメチレン2,5-ジイソプロピル-1-シクロペンタジエニル2,7-ジエチル-9-フルオレニルジルコニウムジクロリド、ジフェニルメチレン3,4-ジイソプロピル-1-シクロペンタジエニル2,7-ジエチル-9-フルオレニルジルコニウムジクロリド、ジフェニルメチレン2,3,4-トリイソプロピル-1-シクロペンタジエニル2,7-ジエチル-9-フルオレニルジルコニウムジクロリド、ジフェニルメチレン2,3,5-トリイソプロピル-1-シクロペンタジエニル2,7-ジエチル-9-フルオレニルジルコニウムジクロリド、ジフェニルメチレン3,4,5-トリイソプロピル-1-シクロペンタジエニル2,7-ジエチル-9-フルオレニルジルコニウムジクロリド、ジフェニルメチレン2,3,4,5-テトライソプロピル-1-シクロペンタジエニル2,7-ジエチル-9-フルオレニルジルコニウムジクロリド、ジフェニルメチレン1-シクロペンタジエニル2,7-ジエチル-9-フルオレニルジルコニウムジクロリド、ジフェニルメチレン2-フェニル-1-シクロペンタジエニル2,7-ジエチル-9-フルオレニルジルコニウムジクロリド、ジフェニルメチレン3-フェニル-1-シクロペンタジエニル2,7-ジエチル-9-フルオレニルジルコニウムジクロリド、ジフェニルメチレン2,4-ジフェニル-1-シクロペンタジエニル2,7-ジエチル-9-フルオレニルジルコニウムジクロリド、ジフェニルメチレン2,5-ジフェニル-1-シクロペンタジエニル2,7-ジエチル-9-フルオレニルジルコニウムジクロリド、ジフェニルメチレン3,4-ジフェニル-1-シクロペンタジエニル2,7-ジエチル-9-フルオレニルジルコニウムジクロリド、ジフェニルメチレン2,3,4-トリフェニル-1-シクロペンタジエニル2,7-ジエチル-9-フルオレニルジルコニウムジクロリド、ジフェニルメチレン2,3,5-トリフェニル-1-シクロペンタジエニル2,7-ジエチル-9-フルオレニルジルコニウムジクロリド、ジフェニルメチレン3,4,5-トリフェニル-1-シクロペンタジエニル2,7-ジエチル-9-フルオレニルジルコニウムジクロリド、ジフェニルメチレン2,3,4,5-テトラフェニル-1-シクロペンタジエニル2,7-ジエチル-9-フルオレニルジルコニウムジクロリド、ジフェニルメチレン2-トリメチルシリル-1-シクロペンタジエニル2,7-ジエチル-9-フルオレニルジルコニウムジクロリド、ジフェニルメチレン3-トリメチルシリル-1-シクロペンタジエニル2,7-ジエチル-9-フルオレニルジルコニウムジクロリド、ジフェニルメチレン2,4-ビストリメチルシリル-1-シクロペンタジエニル2,7-ジエチル-9-フルオレニルジルコニウムジクロリド、ジフェニルメチレン2,5-ビストリメチルシリル-1-シクロペンタジエニル2,7-ジエチル-9-フルオレニルジルコニウムジクロリド、ジフェニルメチレン3,4-ビストリメチルシリル-1-シクロペンタジエニル2,7-ジエチル-9-フルオレニルジルコニウムジクロリド、ジフェニルメチレン2,3,4-トリストリメチルシリル-1-シクロペンタジエニル2,7-ジエチル-9-フルオレニルジルコニウムジクロリド、ジフェニルメチレン2,3,5-トリストリメチルシリル-1-シクロペンタジエニル2,7-ジエチル-9-フルオレニルジルコニウムジクロリド、ジフェニルメチレン3,4,5-トリストリメチルシリル-1-シクロペンタジエニル2,7-ジエチル-9-フルオレニルジルコニウムジクロリド、ジフェニルメチレン2,3,4,5-テトラキストリメチルシリル-1-シクロペンタジエニル2,7-ジエチル-9-フルオレニルジルコニウムジクロリド、ジフェニルメチレン1-シクロペンタジエニル2,7-ジ-t-ブチル-9-フルオレニルジルコニウムジクロリド、ジフェニルメチレン2-メチル-1-シクロペンタジエニル2,7-ジ-t-ブチル-9-フルオレニルジルコニウムジクロリド、ジフェニルメチレン3-メチル-1-シクロペンタジエニル2,7-ジ-t-ブチル-9-フルオレニルジルコニウムジクロリド、ジフェニルメチレン2,4-ジメチル-1-シクロペンタジエニル2,7-ジ-t-ブチル-9-フルオレニルジルコニウムジクロリド、ジフェニルメチレン2,5-ジメチル-1-シクロペンタジエニル2,7-ジ-t-ブチル-9-フルオレニルジルコニウムジクロリド、ジフェニルメチレン3,4-ジメチル-1-シクロペンタジエニル2,7-ジ-t-ブチル-9-フルオレニルジルコニウムジクロリド、ジフェニルメチレン2,3,4-トリメチル-1-シクロペンタジエニル2,7-ジ-t-ブチル-9-フルオレニルジルコニウムジクロリド、ジフェニルメチレン2,3,5-トリメチル-1-シクロペンタジエニル2,7-ジ-t-ブチル-9-フルオレニルジルコニウムジクロリド、ジフェニルメチレン3,4,5-トリメチル-1-シクロペンタジエニル2,7-ジ-t-ブチル-9-フルオレニルジルコニウムジクロリド、ジフェニルメチレン2,3,4,5-テトラメチル-1-シクロペンタジエニル2,7-ジ-t-ブチル-9-フルオレニルジルコニウムジクロリド、ジフェニルメチレン2-エチル-1-シクロペンタジエニル2,7-ジ-t-ブチル-9-フルオレニルジルコニウムジクロリド、ジフェニルメチレン3-エチル-1-シクロペンタジエニル2,7-ジ-t-ブチル-9-フルオレニルジルコニウムジクロリド、ジフェニルメチレン2,4-ジエチル-1-シクロペンタジエニル2,7-ジ-t-ブチル-9-フルオレニルジルコニウムジクロリド、ジフェニルメチレン2,5-ジエチル-1-シクロペンタジエニル2,7-ジ-t-ブチル-9-フルオレニルジルコニウムジクロリド、ジフェニルメチレン3,4-ジエチル-1-シクロペンタジエニル2,7-ジ-t-ブチル-9-フルオレニルジルコニウムジクロリド、ジフェニルメチレン2,3,4-トリエチル-1-シクロペンタジエニル2,7-ジ-t-ブチル-9-フルオレニルジルコニウムジクロリド、ジフェニルメチレン2,3,5-トリエチル-1-シクロペンタジエニル2,7-ジ-t-ブチル-9-フルオレニルジルコニウムジクロリド、ジフェニルメチレン3,4,5-トリエチル-1-シクロペンタジエニル2,7-ジ-t-ブチル-9-フルオレニルジルコニウムジクロリド、ジフェニルメチレン2,3,4,5-テトラエチル-1-シクロペンタジエニル2,7-ジ-t-ブチル-9-フルオレニルジルコニウムジクロリド、ジフェニルメチレン2-プロピル-1-シクロペンタジエニル2,7-ジ-t-ブチル-9-フルオレニルジルコニウムジクロリド、ジフェニルメチレン3-プロピル-1-シクロペンタジエニル2,7-ジ-t-ブチル-9-フルオレニルジルコニウムジクロリド、ジフェニルメチレン2,4-ジプロピル-1-シクロペンタジエニル2,7-ジ-t-ブチル-9-フルオレニルジルコニウムジクロリド、ジフェニルメチレン2,5-ジプロピル-1-シクロペンタジエニル2,7-ジ-t-ブチル-9-フルオレニルジルコニウムジクロリド、ジフェニルメチレン3,4-ジプロピル-1-シクロペンタジエニル2,7-ジ-t-ブチル-9-フルオレニルジルコニウムジクロリド、ジフェニルメチレン2,3,4-トリプロピル-1-シクロペンタジエニル2,7-ジ-t-ブチル-9-フルオレニルジルコニウムジクロリド、ジフェニルメチレン2,3,5-トリプロピル-1-シクロペンタジエニル2,7-ジ-t-ブチル-9-フルオレニルジルコニウムジクロリド、ジフェニルメチレン3,4,5-トリプロピル-1-シクロペンタジエニル2,7-ジ-t-ブチル-9-フルオレニルジルコニウムジクロリド、ジフェニルメチレン2,3,4,5-テトラプロピル-1-シクロペンタジエニル2,7-ジ-t-ブチル-9-フルオレニルジルコニウムジクロリド、ジフェニルメチレン2-イソプロピル-1-シクロペンタジエニル2,7-ジ-t-ブチル-9-フルオレニルジルコニウムジクロリド、ジフェニルメチレン3-イソプロピル-1-シクロペンタジエニル2,7-ジ-t-ブチル-9-フルオレニルジルコニウムジクロリド、ジフェニルメチレン2,4-ジイソプロピル-1-シクロペンタジエニル2,7-ジ-t-ブチル-9-フルオレニルジルコニウムジクロリド、ジフェニルメチレン2,5-ジイソプロピル-1-シクロペンタジエニル2,7-ジ-t-ブチル-9-フルオレニルジルコニウムジクロリド、ジフェニルメチレン3,4-ジイソプロピル-1-シクロペンタジエニル2,7-ジ-t-ブチル-9-フルオレニルジルコニウムジクロリド、ジフェニルメチレン2,3,4-トリイソプロピル-1-シクロペンタジエニル2,7-ジ-t-ブチル-9-フルオレニルジルコニウムジクロリド、ジフェニルメチレン2,3,5-トリイソプロピル-1-シクロペンタジエニル2,7-ジ-t-ブチル-9-フルオレニルジルコニウムジクロリド、ジフェニルメチレン3,4,5-トリイソプロピル-1-シクロペンタジエニル2,7-ジ-t-ブチル-9-フルオレニルジルコニウムジクロリド、ジフェニルメチレン2,3,4,5-テトライソプロピル-1-シクロペンタジエニル2,7-ジ-t-ブチル-9-フルオレニルジルコニウムジクロリド、ジフェニルメチレン1-シクロペンタジエニル2,7-ジ-t-ブチル-9-フルオレニルジルコニウムジクロリド、ジフェニルメチレン2-フェニル-1-シクロペンタジエニル2,7-ジ-t-ブチル-9-フルオレニルジルコニウムジクロリド、ジフェニルメチレン3-フェニル-1-シクロペンタジエニル2,7-ジ-t-ブチル-9-フルオレニルジルコニウムジクロリド、ジフェニルメチレン2,4-ジフェニル-1-シクロペンタジエニル2,7-ジ-t-ブチル-9-フルオレニルジルコニウムジクロリド、ジフェニルメチレン2,5-ジフェニル-1-シクロペンタジエニル2,7-ジ-t-ブチル-9-フルオレニルジルコニウムジクロリド、ジフェニルメチレン3,4-ジフェニル-1-シクロペンタジエニル2,7-ジ-t-ブチル-9-フルオレニルジルコニウムジクロリド、ジフェニルメチレン2,3,4-トリフェニル-1-シクロペンタジエニル2,7-ジ-t-ブチル-9-フルオレニルジルコニウムジクロリド、ジフェニルメチレン2,3,5-トリフェニル-1-シクロペンタジエニル2,7-ジ-t-ブチル-9-フルオレニルジルコニウムジクロリド、ジフェニルメチレン3,4,5-トリフェニル-1-シクロペンタジエニル2,7-ジ-t-ブチル-9-フルオレニルジルコニウムジクロリド、ジフェニルメチレン2,3,4,5-テトラフェニル-1-シクロペンタジエニル2,7-ジ-t-ブチル-9-フルオレニルジルコニウムジクロリド、ジフェニルメチレン2-トリメチルシリル-1-シクロペンタジエニル2,7-ジ-t-ブチル-9-フルオレニルジルコニウムジクロリド、ジフェニルメチレン3-トリメチルシリル-1-シクロペンタジエニル2,7-ジ-t-ブチル-9-フルオレニルジルコニウムジクロリド、ジフェニルメチレン2,4-ビストリメチルシリル-1-シクロペンタジエニル2,7-ジ-t-ブチル-9-フルオレニルジルコニウムジクロリド、ジフェニルメチレン2,5-ビストリメチルシリル-1-シクロペンタジエニル2,7-ジ-t-ブチル-9-フルオレニルジルコニウムジクロリド、ジフェニルメチレン3,4-ビストリメチルシリル-1-シクロペンタジエニル2,7-ジ-t-ブチル-9-フルオレニルジルコニウムジクロリド、ジフェニルメチレン2,3,4-トリストリメチルシリル-1-シクロペンタジエニル2,7-ジ-t-ブチル-9-フルオレニルジルコニウムジクロリド、ジフェニルメチレン2,3,5-トリストリメチルシリル-1-シクロペンタジエニル2,7-ジ-t-ブチル-9-フルオレニルジルコニウムジクロリド、ジフェニルメチレン3,4,5-トリストリメチルシリル-1-シクロペンタジエニル2,7-ジ-t-ブチル-9-フルオレニルジルコニウムジクロリド、ジフェニルメチレン2,3,4,5-テトラキストリメチルシリル-1-シクロペンタジエニル2,7-ジ-t-ブチル-9-フルオレニルジルコニウムジクロリド、ジフェニルメチレン1-インデニル9-フルオレニルジルコニウムジクロリド、ジフェニルメチレン2-メチル-1-インデニル9-フルオレニルジルコニウムジクロリド、ジフェニルメチレン3-メチル-1-インデニル9-フルオレニルジルコニウムジクロリド、ジフェニルメチレン4-メチル-1-インデニル9-フルオレニルジルコニウムジクロリド、ジフェニルメチレン5-メチル-1-インデニル9-フルオレニルジルコニウムジクロリド、ジフェニルメチレン6-メチル-1-インデニル9-フルオレニルジルコニウムジクロリド、ジフェニルメチレン7-メチル-1-インデニル9-フルオレニルジルコニウムジクロリド、ジフェニルメチレン2-フェニル-1-インデニル9-フルオレニルジルコニウムジクロリド、ジフェニルメチレン3-フェニル-1-インデニル9-フルオレニルジルコニウムジクロリド、ジフェニルメチレン4-フェニル-1-インデニル9-フルオレニルジルコニウムジクロリド、ジフェニルメチレン5-フェニル-1-インデニル9-フルオレニルジルコニウムジクロリド、ジフェニルメチレン6-フェニル-1-インデニル9-フルオレニルジルコニウムジクロリド、ジフェニルメチレン7-フェニル-1-インデニル9-フルオレニルジルコニウムジクロリド、ジフェニルメチレン2,3-ジメチル-1-インデニル9-フルオレニルジルコニウムジクロリド、ジフェニルメチレン2,4-ジメチル-1-インデニル9-フルオレニルジルコニウムジクロリド、ジフェニルメチレン2,5-ジメチル-1-インデニル9-フルオレニルジルコニウムジクロリド、ジフェニルメチレン2,6-ジメチル-1-インデニル9-フルオレニルジルコニウムジクロリド、ジフェニルメチレン2,7-ジメチル-1-インデニル9-フルオレニルジルコニウムジクロリド、ジフェニルメチレン3,4-ジメチル-1-インデニル9-フルオレニルジルコニウムジクロリド、ジフェニルメチレン3,5-ジメチル-1-インデニル9-フルオレニルジルコニウムジクロリド、ジフェニルメチレン3,6-ジメチル-1-インデニル9-フルオレニルジルコニウムジクロリド、ジフェニルメチレン3,7-ジメチル-1-インデニル9-フルオレニルジルコニウムジクロリド、ジフェニルメチレン4,5-ジメチル-1-インデニル9-フルオレニルジルコニウムジクロリド、ジフェニルメチレン4,6-ジメチル-1-インデニル9-フルオレニルジルコニウムジクロリド、ジフェニルメチレン4,7-ジメチル-1-インデニル9-フルオレニルジルコニウムジクロリド、ジフェニルメチレン5,6-ジメチル-1-インデニル9-フルオレニルジルコニウムジクロリド、ジフェニルメチレン5,7-ジメチル-1-インデニル9-フルオレニルジルコニウムジクロリド、ジフェニルメチレン6,7-ジメチル-1-インデニル9-フルオレニルジルコニウムジクロリド、ジフェニルメチレン2-メチル-4-フェニル-1-インデニル9-フルオレニルジルコニウムジクロリド、ジフェニルメチレン2-メチル-4,5-ベンゾ-1-インデニル9-フルオレニルジルコニウムジクロリド、ジフェニルメチレン2-メチル-5,6-ベンゾ-1-インデニル9-フルオレニルジルコニウムジクロリド、ジフェニルメチレン2-メチル-4-α-ナフチル-1-インデニル9-フルオレニルジルコニウムジクロリド、ジフェニルメチレン2-メチル-4-β-ナフチル-1-インデニル9-フルオレニルジルコニウムジクロリド、ジフェニルメチレン1-インデニル2,7-ジメチル-9-フルオレニルジルコニウムジクロリド、ジフェニルメチレン2-メチル-1-インデニル2,7-ジメチル-9-フルオレニルジルコニウムジクロリド、ジフェニルメチレン3-メチル-1-インデニル2,7-ジメチル-9-フルオレニルジルコニウムジクロリド、ジフェニルメチレン4-メチル-1-インデニル2,7-ジメチル-9-フルオレニルジルコニウムジクロリド、ジフェニルメチレン5-メチル-1-インデニル2,7-ジメチル-9-フルオレニルジルコニウムジクロリド、ジフェニルメチレン6-メチル-1-インデニル2,7-ジメチル-9-フルオレニルジルコニウムジクロリド、ジフェニルメチレン7-メチル-1-インデニル2,7-ジメチル-9-フルオレニルジルコニウムジクロリド、ジフェニルメチレン2-フェニル-1-インデニル2,7-ジメチル-9-フルオレニルジルコニウムジクロリド、ジフェニルメチレン3-フェニル-1-インデニル2,7-ジメチル-9-フルオレニルジルコニウムジクロリド、ジフェニルメチレン4-フェニル-1-インデニル2,7-ジメチル-9-フルオレニルジルコニウムジクロリド、ジフェニルメチレン5-フェニル-1-インデニル2,7-ジメチル-9-フルオレニルジルコニウムジクロリド、ジフェニルメチレン6-フェニル-1-インデニル2,7-ジメチル-9-フルオレニルジルコニウムジクロリド、ジフェニルメチレン7-フェニル-1-インデニル2,7-ジメチル-9-フルオレニルジルコニウムジクロリド、ジフェニルメチレン2,3-ジメチル-1-インデニル2,7-ジメチル-9-フルオレニルジルコニウムジクロリド、ジフェニルメチレン2,4-ジメチル-1-インデニル2,7-ジメチル-9-フルオレニルジルコニウムジクロリド、ジフェニルメチレン2,5-ジメチル-1-インデニル2,7-ジメチル-9-フルオレニルジルコニウムジクロリド、ジフェニルメチレン2,6-ジメチル-1-インデニル2,7-ジメチル-9-フルオレニルジルコニウムジクロリド、ジフェニルメチレン2,7-ジメチル-1-インデニル2,7-ジメチル-9-フルオレニルジルコニウムジクロリド、ジフェニルメチレン3,4-ジメチル-1-インデニル2,7-ジメチル-9-フルオレニルジルコニウムジクロリド、ジフェニルメチレン3,5-ジメチル-1-インデニル2,7-ジメチル-9-フルオレニルジルコニウムジクロリド、ジフェニルメチレン3,6-ジメチル-1-インデニル2,7-ジメチル-9-フルオレニルジルコニウムジクロリド、ジフェニルメチレン3,7-ジメチル-1-インデニル2,7-ジメチル-9-フルオレニルジルコニウムジクロリド、ジフェニルメチレン4,5-ジメチル-1-インデニル2,7-ジメチル-9-フルオレニルジルコニウムジクロリド、ジフェニルメチレン4,6-ジメチル-1-インデニル2,7-ジメチル-9-フルオレニルジルコニウムジクロリド、ジフェニルメチレン4,7-ジメチル-1-インデニル2,7-ジメチル-9-フルオレニルジルコニウムジクロリド、ジフェニルメチレン5,6-ジメチル-1-インデニル2,7-ジメチル-9-フルオレニルジルコニウムジクロリド、ジフェニルメチレン5,7-ジメチル-1-インデニル2,7-ジメチル-9-フルオレニルジルコニウムジクロリド、ジフェニルメチレン6,7-ジメチル-1-インデニル2,7-ジメチル-9-フルオレニルジルコニウムジクロリド、ジフェニルメチレン2-メチル-4-フェニル-1-インデニル2,7-ジメチル-9-フルオレニルジルコニウムジクロリド、ジフェニルメチレン2-メチル-4,5-ベンゾ-1-インデニル2,7-ジメチル-9-フルオレニルジルコニウムジクロリド、ジフェニルメチレン2-メチル-5,6-ベンゾ-1-インデニル2,7-ジメチル-9-フルオレニルジルコニウムジクロリド、ジフェニルメチレン2-メチル-4-α-ナフチル-1-インデニル2,7-ジメチル-9-フルオレニルジルコニウムジクロリド、ジフェニルメチレン2-メチル-4-β-ナフチル-1-インデニル2,7-ジメチル-9-フルオレニルジルコニウムジクロリド、ジフェニルメチレン1-インデニル2,7-ジエチル-9-フルオレニルジルコニウムジクロリド、ジフェニルメチレン2-メチル-1-インデニル2,7-ジエチル-9-フルオレニルジルコニウムジクロリド、ジフェニルメチレン3-メチル-1-インデニル2,7-ジエチル-9-フルオレニルジルコニウムジクロリド、ジフェニルメチレン4-メチル-1-インデニル2,7-ジエチル-9-フルオレニルジルコニウムジクロリド、ジフェニルメチレン5-メチル-1-インデニル2,7-ジエチル-9-フルオレニルジルコニウムジクロリド、ジフェニルメチレン6-メチル-1-インデニル2,7-ジエチル-9-フルオレニルジルコニウムジクロリド、ジフェニルメチレン7-メチル-1-インデニル2,7-ジエチル-9-フルオレニルジルコニウムジクロリド、ジフェニルメチレン2-フェニル-1-インデニル2,7-ジエチル-9-フルオレニルジルコニウムジクロリド、ジフェニルメチレン3-フェニル-1-インデニル2,7-ジエチル-9-フルオレニルジルコニウムジクロリド、ジフェニルメチレン4-フェニル-1-インデニル2,7-ジエチル-9-フルオレニルジルコニウムジクロリド、ジフェニルメチレン5-フェニル-1-インデニル2,7-ジエチル-9-フルオレニルジルコニウムジクロリド、ジフェニルメチレン6-フェニル-1-インデニル2,7-ジエチル-9-フルオレニルジルコニウムジクロリド、ジフェニルメチレン7-フェニル-1-インデニル2,7-ジエチル-9-フルオレニルジルコニウムジクロリド、ジフェニルメチレン2,3-ジメチル-1-インデニル2,7-ジエチル-9-フルオレニルジルコニウムジクロリド、ジフェニルメチレン2,4-ジメチル-1-インデニル2,7-ジエチル-9-フルオレニルジルコニウムジクロリド、ジフェニルメチレン2,5-ジメチル-1-インデニル2,7-ジエチル-9-フルオレニルジルコニウムジクロリド、ジフェニルメチレン2,6-ジメチル-1-インデニル2,7-ジエチル-9-フルオレニルジルコニウムジクロリド、ジフェニルメチレン2,7-ジメチル-1-インデニル2,7-ジエチル-9-フルオレニルジルコニウムジクロリド、ジフェニルメチレン3,4-ジメチル-1-インデニル2,7-ジエチル-9-フルオレニルジルコニウムジクロリド、ジフェニルメチレン3,5-ジメチル-1-インデニル2,7-ジエチル-9-フルオレニルジルコニウムジクロリド、ジフェニルメチレン3,6-ジメチル-1-インデニル2,7-ジエチル-9-フルオレニルジルコニウムジクロリド、ジフェニルメチレン3,7-ジメチル-1-インデニル2,7-ジエチル-9-フルオレニルジルコニウムジクロリド、ジフェニルメチレン4,5-ジメチル-1-インデニル2,7-ジエチル-9-フルオレニルジルコニウムジクロリド、ジフェニルメチレン4,6-ジメチル-1-インデニル2,7-ジエチル-9-フルオレニルジルコニウムジクロリド、ジフェニルメチレン4,7-ジメチル-1-インデニル2,7-ジエチル-9-フルオレニルジルコニウムジクロリド、ジフェニルメチレン5,6-ジメチル-1-インデニル2,7-ジエチル-9-フルオレニルジルコニウムジクロリド、ジフェニルメチレン5,7-ジメチル-1-インデニル2,7-ジエチル-9-フルオレニルジルコニウムジクロリド、ジフェニルメチレン6,7-ジメチル-1-インデニル2,7-ジエチル-9-フルオレニルジルコニウムジクロリド、ジフェニルメチレン2-メチル-4-フェニル-1-インデニル2,7-ジエチル-9-フルオレニルジルコニウムジクロリド、ジフェニルメチレン2-メチル-4,5-ベンゾ-1-インデニル2,7-ジエチル-9-フルオレニルジルコニウムジクロリド、ジフェニルメチレン2-メチル-5,6-ベンゾ-1-インデニル2,7-ジエチル-9-フルオレニルジルコニウムジクロリド、ジフェニルメチレン2-メチル-4-α-ナフチル-1-インデニル2,7-ジエチル-9-フルオレニルジルコニウムジクロリド、ジフェニルメチレン2-メチル-4-β-ナフチル-1-インデニル2,7-ジエチル-9-フルオレニルジルコニウムジクロリド、ジフェニルメチレン1-インデニル2,7-ジ-t-ブチル-9-フルオレニルジルコニウムジクロリド、ジフェニルメチレン2-メチル-1-インデニル2,7-ジ-t-ブチル-9-フルオレニルジルコニウムジクロリド、ジフェニルメチレン3-メチル-1-インデニル2,7-ジ-t-ブチル-9-フルオレニルジルコニウムジクロリド、ジフェニルメチレン4-メチル-1-インデニル2,7-ジ-t-ブチル-9-フルオレニルジルコニウムジクロリド、ジフェニルメチレン5-メチル-1-インデニル2,7-ジ-t-ブチル-9-フルオレニルジルコニウムジクロリド、ジフェニルメチレン6-メチル-1-インデニル2,7-ジ-t-ブチル-9-フルオレニルジルコニウムジクロリド、ジフェニルメチレン7-メチル-1-インデニル2,7-ジ-t-ブチル-9-フルオレニルジルコニウムジクロリド、ジフェニルメチレン2-フェニル-1-インデニル2,7-ジ-t-ブチル-9-フルオレニルジルコニウムジクロリド、ジフェニルメチレン3-フェニル-1-インデニル2,7-ジ-t-ブチル-9-フルオレニルジルコニウムジクロリド、ジフェニルメチレン4-フェニル-1-インデニル2,7-ジ-t-ブチル-9-フルオレニルジルコニウムジクロリド、ジフェニルメチレン5-フェニル-1-インデニル2,7-ジ-t-ブチル-9-フルオレニルジルコニウムジクロリド、ジフェニルメチレン6-フェニル-1-インデニル2,7-ジ-t-ブチル-9-フルオレニルジルコニウムジクロリド、ジフェニルメチレン7-フェニル-1-インデニル2,7-ジ-t-ブチル-9-フルオレニルジルコニウムジクロリド、ジフェニルメチレン2,3-ジメチル-1-インデニル2,7-ジ-t-ブチル-9-フルオレニルジルコニウムジクロリド、ジフェニルメチレン2,4-ジメチル-1-インデニル2,7-ジ-t-ブチル-9-フルオレニルジルコニウムジクロリド、ジフェニルメチレン2,5-ジメチル-1-インデニル2,7-ジ-t-ブチル-9-フルオレニルジルコニウムジクロリド、ジフェニルメチレン2,6-ジメチル-1-インデニル2,7-ジ-t-ブチル-9-フルオレニルジルコニウムジクロリド、ジフェニルメチレン2,7-ジメチル-1-インデニル2,7-ジ-t-ブチル-9-フルオレニルジルコニウムジクロリド、ジフェニルメチレン3,4-ジメチル-1-インデニル2,7-ジ-t-ブチル-9-フルオレニルジルコニウムジクロリド、ジフェニルメチレン3,5-ジメチル-1-インデニル2,7-ジ-t-ブチル-9-フルオレニルジルコニウムジクロリド、ジフェニルメチレン3,6-ジメチル-1-インデニル2,7-ジ-t-ブチル-9-フルオレニルジルコニウムジクロリド、ジフェニルメチレン3,7-ジメチル-1-インデニル2,7-ジ-t-ブチル-9-フルオレニルジルコニウムジクロリド、ジフェニルメチレン4,5-ジメチル-1-インデニル2,7-ジ-t-ブチル-9-フルオレニルジルコニウムジクロリド、ジフェニルメチレン4,6-ジメチル-1-インデニル2,7-ジ-t-ブチル-9-フルオレニルジルコニウムジクロリド、ジフェニルメチレン4,7-ジメチル-1-インデニル2,7-ジ-t-ブチル-9-フルオレニルジルコニウムジクロリド、ジフェニルメチレン5,6-ジメチル-1-インデニル2,7-ジ-t-ブチル-9-フルオレニルジルコニウムジクロリド、ジフェニルメチレン5,7-ジメチル-1-インデニル2,7-ジ-t-ブチル-9-フルオレニルジルコニウムジクロリド、ジフェニルメチレン6,7-ジメチル-1-インデニル2,7-ジ-t-ブチル-9-フルオレニルジルコニウムジクロリド、ジフェニルメチレン2-メチル-4-フェニル-1-インデニル2,7-ジ-t-ブチル-9-フルオレニルジルコニウムジクロリド、ジフェニルメチレン2-メチル-4,5-ベンゾ-1-インデニル2,7-ジ-t-ブチル-9-フルオレニルジルコニウムジクロリド、ジフェニルメチレン2-メチル-5,6-ベンゾ-1-インデニル2,7-ジ-t-ブチル-9-フルオレニルジルコニウムジクロリド、ジフェニルメチレン2-メチル-4-α-ナフチル-1-インデニル2,7-ジ-t-ブチル-9-フルオレニルジルコニウムジクロリド、ジフェニルメチレン2-メチル-4-β-ナフチル-1-インデニル2,7-ジ-t-ブチル-9-フルオレニルジルコニウムジクロリド等を例示することができる。また上記遷移金属化合物のY2をフッ素原子、臭素原子またはヨウ素原子に置換した化合物も例示することができる。また、上記遷移金属化合物のR11をメチレン基、エチレン基、イソプロピリデン基、メチルフェニルメチレン基、ジメチルシランジイル基、ジフェニルシランジイル基、シラシクロブタンジイル基、シラシクロヘキサンジイル基等に置換した化合物も例示することができる。さらに、上記遷移金属化合物のM3をチタン原子またはハフニウム原子に置換した化合物も例示することもできる。本発明の製造方法において使用されるメタロセン触媒としては、成分aまたは成分bと下記一般式17AlR14317で表される有機アルミニウム化合物成分dを含む触媒、さらに水を含んでなる触媒、成分aまたは成分bと下記一般式18MgR15318で表される有機マグネシウム化合物成分eを含む触媒、さらに成分dを含んでなる触媒、成分aまたは成分bと下記一般式19LiR1619で表される有機リチウム化合物成分fを含む触媒、さらに成分dを含んでなる触媒、成分aまたは成分bと下記一般式20および/または下記一般式21で表されるアルミノオキサン成分gを含む触媒、さらに成分d、成分eおよび/または成分fを含んでなる触媒、成分aまたは成分bと下記一般式22[R18R19y-1M5H][M6Ar4]22で表されるプロトン酸塩成分h、下記一般式23[C][M7Ar4]23で表されるルイス酸塩成分i]または下記一般式24[M8L2z][M9Ar4]24で表される金属塩成分jから選ばれる少なくとも1種類の塩を含む触媒、さらに成分dおよび/または成分gを含んでなる触媒、成分aまたは成分bと下記一般式25M10Ar325で表されるルイス酸成分k]を含む触媒、さらに成分dおよび/または成分gを含んでなる触媒、成分aまたは成分bと成分kと成分h、成分i、成分jから選ばれる少なくとも1種類の塩を含む触媒、さらに成分dおよび/または成分gを含んでなる触媒、成分aまたは成分bと塩化マグネシウム成分lを含む触媒、さらに成分dおよび/または成分gを含んでなる触媒、成分aまたは成分bとスルホン酸塩成分mを含む触媒、さらに成分dおよび/または成分gを含んでなる触媒、成分aまたは成分bとカルボン酸成分nを含む触媒、さらに成分dおよび/または成分gを含んでなる触媒、成分aまたは成分bと成分gと無機酸化物成分oを含む触媒、さらに成分d、成分eおよび/または成分fを含んでなる触媒、成分aまたは成分bと成分oと成分h、成分i、成分jから選ばれる少なくとも1種類の塩を含む触媒、さらに成分d、成分eおよび/または成分fを含んでなる触媒、成分aまたは成分bと無機ハロゲン化物成分pと成分h、成分i、成分jから選ばれる少なくとも1種類の塩を含む触媒、さらに成分d、成分eおよび/または成分fを含んでなる触媒、成分aまたは成分bと粘土鉱物成分qと成分dを含む触媒、成分aまたは成分bと有機化合物で処理された粘土鉱物成分cを含む触媒、さらに成分d、成分eおよび/または成分fを含んでなる触媒等を例示することができ、その中でも好ましくは成分aまたは成分bと有機化合物で処理された粘土鉱物成分cを含む触媒、さらに成分dを含んでなる触媒を用いることができる。本発明における成分cとして用いることが可能な粘土鉱物は、微結晶状のケイ酸塩を主成分とする微粒子である。粘土鉱物の大部分は、その構造上の特色として層状構造を成しており、層の中に種々の大きさの負電荷を有することが挙げられる。この点で、シリカやアルミナのような三次元構造を持つ金属酸化物と大きく異なる。これらの粘土鉱物は、一般に層電荷の大きさで、パイロフィライト、カオリナイト、ディッカイトおよびタルク群化学式当たりの負電荷がおよそ0、スメクタイト群化学式当たりの負電荷がおよそ0.25から0.6、バーミキュライト群化学式当たりの負電荷がおよそ0.6から0.9、雲母群化学式当たりの負電荷がおよそ1、脆雲母群化学式当たりの負電荷がおよそ2に分類されている。ここで示した各群には、それぞれ種々の粘土鉱物が含まれ、スメクタイト群に属する粘土鉱物としては、例えばモンモリロナイト、バイデライト、サポナイト、ヘクトライト等が挙げられる。また、これらの粘土鉱物としては、天然に存在する粘土鉱物、人工合成により得られる不純物の少ない粘土鉱物等が挙げられ、本発明においては、ここに示した天然の粘土鉱物及び人工合成により得られる粘土鉱物のすべてが使用可能であり、また、上記に例示がないものでも粘土鉱物の定義に属するものはすべて用いることができる。そして、これらの中でもスメクタイト群、雲母群に属する粘土鉱物が好ましい。さらに、上記粘土鉱物は複数混合して用いることもできる。また、これら粘土鉱物はそのまま用いても良いし、新たに水を添加吸着させ、あるいは加熱脱水処理した後用いても良い。成分cにおける有機化合物処理とは、前記粘土鉱物層間に有機イオンを導入し、イオン複合体を形成することをいう。有機化合物処理で用いられる有機化合物としては、下記一般式26、27または28で表される化合物を用いることができ、その中でも特に一般式26で表される化合物を好ましく用いることができる。[R20R21y-1M11H]a[A]b26[C]a[A]b27[M12L1z]a[A]b28一般式26、27および28で表される化合物中の[A]はアニオンであり、例えばフッ素イオン、塩素イオン、臭素イオン、ヨウ素イオン、硫酸イオン、硝酸イオン、リン酸イオン、過塩素酸イオン、シュウ酸イオン、クエン酸イオン、コハク酸イオン、テトラフルオロホウ酸イオンまたはヘキサフルオロリン酸イオン等を例示することができる。一般式26、27および28で表される化合物中のaおよびbは電荷が釣り合うように選ばれた整数である。一般式26で表される化合物中の[R19R20y-1M11H]はカチオンであり、M11は周期表の第15族または第16族から選ばれる元素であり、R19は炭素数1~30の炭化水素基であり、R20は各々独立して水素原子または炭素数1~30の炭化水素基であり、yはM11が第15族元素のときy=3であり、M11が第16族元素のときy=2である。ここで、M11は周期表の第15族または第16族から選ばれる元素であり、例えば酸素、窒素、硫黄、リン等が挙げられ、R19およびR20に用いられる炭素数1~30の炭化水素基としては、例えばメチル基、エチル基、n-プロピル基、イソプロピル基、アリル基、n-ブチル基、イソブチル基、sec-ブチル基、tert-ブチル基、n-ペンチル基、イソペンチル基、2-メチルブチル基、1-メチルブチル基、1-エチルプロピル基、ネオペンチル基、tert-ペンチル基、シクロペンチル基、n-ヘキシル基、イソヘキシル基、3-メチルペンチル基、4-メチルペンチル基、ネオヘキシル基、2,3-ジメチルブチル基、2,2-ジメチルブチル基、4-メチル-2-ペンチル、3,3-ジメチル-2-ブチル基、1,1-ジメチルブチル基、2,3-ジメチル-2-ブチル基、シクロヘキシル基、n-ヘプチル基、シクロヘプチル基、2-メチルシクロヘキシル基、3-メチルシクロヘキシル基、4-メチルシクロヘキシル基、n-オクチル基、イソオクチル基、1,5-ジメチルヘキシル基、1-メチルヘプチル基、2-エチルヘキシル基、tert-オクチル基、2,3-ジメチルシクロヘキシル基、2-1-シクロヘキセニルエチル基、n-ノニル基、n-デシル基、イソデシル基、ゲラニル基、n-ウンデシル基、n-ドデシル基、シクロドデシル基、n-トリデシル基、n-テトラデシル基、n-ペンタデシル基、n-ヘキサデシル基、n-ヘプタデシル基、n-オクタデシル基、n-ノナデシル基、n-エイコシル基、n-ヘンエイコシル基、n-ドコシル基、n-トリコシル基、オレイル基、ベヘニル基、フェニル基、o-トリル基、m-トリル基、p-トリル基、2-エチルフェニル基、3-エチルフェニル基、4-エチルフェニル基、2-イソプロピルフェニル基、3-イソプロピルフェニル基、4-イソプロピルフェニル基、2-tert-ブチルフェニル基、4-n-ブチルフェニル基、4-sec-ブチルフェニル基、4-tert-ブチルフェニル基、2,3-キシリル基、2,4-キシリル基、2,5-キシリル基、2,6-キシリル基、3,4-キシリル基、3,5-キシリル基、2,6-ジエチルフェニル基、2-イソプロピル-6-メチルフェニル基、2-クロロフェニル基、3-クロロフェニル基、4-クロロフェニル基、2-ブロモフェニル基、3-ブロモフェニル基、4-ブロモフェニル基、2-メトキシフェニル基、3-メトキシフェニル基、4-メトキシフェニル基、2-エトキシフェニル基、3-エトキシフェニル基、4-エトキシフェニル基、1-ナフチル基、2-ナフチル基、1-フルオレニル基、2-フルオレニル基、3-フルオレニル基、4-フルオレニル基、2,3-ジヒドロインデン-5-イル基、2-ビフェニル基、4-ビフェニル基、p-トリメチルシリルフェニル基等を例示することができる。また、R14とR15は互いに結合していてもよい。そして、具体的な一般式26で表される化合物のうち、M11が窒素原子であるものとしては、例えばメチルアミン塩酸塩、エチルアミン塩酸塩、n-プロピルアミン塩酸塩、イソプロピルアミン塩酸塩、n-ブチルアミン塩酸塩、イソブチルアミン塩酸塩、tert-ブチルアミン塩酸塩、n-ペンチルアミン塩酸塩、イソペンチルアミン塩酸塩、2-メチルブチルアミン塩酸塩、ネオペンチルアミン塩酸塩、tert-ペンチルアミン塩酸塩、n-ヘキシルアミン塩酸塩、イソヘキシルアミン塩酸塩、n-ヘプチルアミン塩酸塩、n-オクチルアミン塩酸塩、n-ノニルアミン塩酸塩、n-デシルアミン塩酸塩、n-ウンデシルアミン塩酸塩、n-ドデシルアミン塩酸塩、n-テトラデシルアミン塩酸塩、n-ヘキサデシルアミン塩酸塩、n-オクタデシルアミン塩酸塩、アリルアミン塩酸塩、シクロペンチルアミン塩酸塩、ジメチルアミン塩酸塩、ジエチルアミン塩酸塩、ジアリルアミン塩酸塩、トリメチルアミン塩酸塩、トリ-n-ブチルアミン塩酸塩、トリアリルアミン塩酸塩、ヘキシルアミン塩酸塩、2-アミノヘプタン塩酸塩、3-アミノヘプタン塩酸塩、n-ヘプチルアミン塩酸塩、1,5-ジメチルヘキシルアミン塩酸塩、1-メチルヘプチルアミン塩酸塩、n-オクチルアミン塩酸塩、tert-オクチルアミン塩酸塩、ノニルアミン塩酸塩、デシルアミン塩酸塩、ウンデシルアミン塩酸塩、ドデシルアミン塩酸塩、トリデシルアミン塩酸塩、テトラデシルアミン塩酸塩、ペンタデシルアミン塩酸塩、ヘキサデシルアミン塩酸塩、ヘプタデシルアミン塩酸塩、オクタデシルアミン塩酸塩、ノナデシルアミン塩酸塩、シクロヘキシルアミン塩酸塩、シクロヘプチルアミン塩酸塩、2-メチルシクロヘキシルアミン塩酸塩、3-メチルシクロヘキシルアミン塩酸塩、4-メチルシクロヘキシルアミン塩酸塩、2,3-ジメチルシクロヘキシルアミン塩酸塩、シクロドデシルアミン塩酸塩、2-1-シクロヘキセニルエチルアミン塩酸塩、ゲラニルアミン塩酸塩、N-メチルヘキシルアミン塩酸塩、ジヘキシルアミン塩酸塩、ビス2-エチルヘキシルアミン塩酸塩、ジオクチルアミン塩酸塩、ジデシルアミン塩酸塩、N-メチルシクロヘキシルアミン塩酸塩、N-エチルシクロヘキシルアミン塩酸塩、N-イソプロピルシクロヘキシルアミン塩酸塩、N-tert-ブチルシクロヘキシルアミン塩酸塩、N-アリルシクロヘキシルアミン塩酸塩、N,N-ジメチルオクチルアミン塩酸塩、N,N-ジメチルウンデシルアミン塩酸塩、N,N-ジメチルドデシルアミン塩酸塩、N,N-ジメチル-n-テトラデシルアミン塩酸塩、N,N-ジメチル-n-ヘキサデシルアミン塩酸塩、N,N-ジメチル-n-オクタデシルアミン塩酸塩、N,N-ジメチル-n-エイコシルアミン塩酸塩、N,N-ジメチル-n-ドコシルアミン塩酸塩、N,N-ジメチルオレイルアミン塩酸塩、N,N-ジメチルベヘニルアミン塩酸塩、トリヘキシルアミン塩酸塩、トリイソオクチルアミン塩酸塩、トリオクチルアミン塩酸塩、トリイソデシルアミン塩酸塩、トリドデシルアミン塩酸塩、N-メチル-N-オクタデシル-1-オクタデシルアミン塩酸塩、N,N-ジメチルシクロヘキシルアミン塩酸塩、N,N-ジメチルシクロヘキシルメチルアミン塩酸塩、N,N-ジエチルシクロヘキシルアミン塩酸塩、ピロリジン塩酸塩、ピペリジン塩酸塩、2,5-ジメチルピロリジン塩酸塩、2-メチルピペリジン塩酸塩、3-メチルピペリジン塩酸塩、4-メチルピペリジン塩酸塩、2,6-ジメチルピペリジン塩酸塩、3,3-ジメチルピペリジン塩酸塩、3,5-ジメチルピペリジン塩酸塩、2-エチルピペリジン塩酸塩、2,2,6,6-テトラメチルピペリジン塩酸塩、1-メチルピロリジン塩酸塩、1-メチルピペリジン塩酸塩、1-エチルピペリジン塩酸塩、1-ブチルピロリジン塩酸塩、1,2,2,6,6-ペンタメチルピペリジン塩酸塩等の脂肪族アミンの塩酸塩、アニリン塩酸塩、N-メチルアニリン塩酸塩、N-エチルアニリン塩酸塩、N-アリルアニリン塩酸塩、o-トルイジン塩酸塩、m-トルイジン塩酸塩、p-トルイジン塩酸塩、N,N-ジメチルアニリン塩酸塩、N-メチル-o-トルイジン塩酸塩、N-メチル-m-トルイジン塩酸塩、N-メチル-p-トルイジン塩酸塩、N-エチル-o-トルイジン塩酸塩、N-エチル-m-トルイジン塩酸塩、N-エチル-p-トルイジン塩酸塩、N-アリル-o-トルイジン塩酸塩、N-アリル-m-トルイジン塩酸塩、N-アリル-p-トルイジン塩酸塩、N-プロピル-o-トルイジン塩酸塩、N-プロピル-m-トルイジン塩酸塩、N-プロピル-p-トルイジン塩酸塩、2,3-ジメチルアニリン塩酸塩、2,4-ジメチルアニリン塩酸塩、2,5-ジメチルアニリン塩酸塩、2,6-ジメチルアニリン塩酸塩、3,4-ジメチルアニリン塩酸塩、3,5-ジメチルアニリン塩酸塩、2-エチルアニリン塩酸塩、3-エチルアニリン塩酸塩、4-エチルアニリン塩酸塩、N,N-ジエチルアニリン塩酸塩、2-イソプロピルアニリン塩酸塩、4-イソプロピルアニリン塩酸塩、2-tert-ブチルアニリン塩酸塩、4-n-ブチルアニリン塩酸塩、4-sec-ブチルアニリン塩酸塩、4-tert-ブチルアニリン塩酸塩、2,6-ジエチルアニリン塩酸塩、2-イソプロピル-6-メチルアニリン塩酸塩、2-クロロアニリン塩酸塩、3-クロロアニリン塩酸塩、4-クロロアニリン塩酸塩、2-ブロモアニリン塩酸塩、3-ブロモアニリン塩酸塩、4-ブロモアニリン塩酸塩、o-アニシジン塩酸塩、m-アニシジン塩酸塩、p-アニシジン塩酸塩、o-フェネチジン塩酸塩、m-フェネチジン塩酸塩、p-フェネチジン塩酸塩、1-アミノナフタレン塩酸塩、2-アミノナフタレン塩酸塩、1-アミノフルオレン塩酸塩、2-アミノフルオレン塩酸塩、3-アミノフルオレン塩酸塩、4-アミノフルオレン塩酸塩、5-アミノインダン塩酸塩、2-アミノビフェニル塩酸塩、4-アミノビフェニル塩酸塩、N,2,3-トリメチルアニリン塩酸塩、N,2,4-トリメチルアニリン塩酸塩、N,2,5-トリメチルアニリン塩酸塩、N,2,6-トリメチルアニリン塩酸塩、N,3,4-トリメチルアニリン塩酸塩、N,3,5-トリメチルアニリン塩酸塩、N-メチル-2-エチルアニリン塩酸塩、N-メチル-3-エチルアニリン塩酸塩、N-メチル-4-エチルアニリン塩酸塩、N-メチル-6-エチル-o-トルイジン塩酸塩、N-メチル-2-イソプロピルアニリン塩酸塩、N-メチル-4-イソプロピルアニリン塩酸塩、N-メチル-2-tert-ブチルアニリン塩酸塩、N-メチル-4-n-ブチルアニリン塩酸塩、N-メチル-4-sec-ブチルアニリン塩酸塩、N-メチル-4-tert-ブチルアニリン塩酸塩、N-メチル-2,6-ジエチルアニリン塩酸塩、N-メチル-2-イソプロピル-6-メチルアニリン塩酸塩、N-メチル-p-アニシジン塩酸塩、N-エチル-2,3-アニシジン塩酸塩、N,N-ジメチル-o-トルイジン塩酸塩、N,N-ジメチル-m-トルイジン塩酸塩、N,N-ジメチル-p-トルイジン塩酸塩、N,N,2,3-テトラメチルアニリン塩酸塩、N,N,2,4-テトラメチルアニリン塩酸塩、N,N,2,5-テトラメチルアニリン塩酸塩、N,N,2,6-テトラメチルアニリン塩酸塩、N,N,3,4-テトラメチルアニリン塩酸塩、N,N,3,5-テトラメチルアニリン塩酸塩、N,N-ジメチル-2-エチルアニリン塩酸塩、N,N-ジメチル-3-エチルアニリン塩酸塩、N,N-ジメチル-4-エチルアニリン塩酸塩、N,N-ジメチル-6-エチル-o-トルイジン塩酸塩、N,N-ジメチル-2-イソプロピルアニリン塩酸塩、N,N-ジメチル-4-イソプロピルアニリン塩酸塩、N,N-ジメチル-2-tert-ブチルアニリン塩酸塩、N,N-ジメチル-4-n-ブチルアニリン塩酸塩、N,N-ジメチル-4-sec-ブチルアニリン塩酸塩、N,N-ジメチル-4-tert-ブチルアニリン塩酸塩、N,N-ジメチル-2,6-ジエチルアニリン塩酸塩、N,N-ジメチル-2-イソプロピル-6-メチルアニリン塩酸塩、N,N-ジメチル-2-クロロアニリン塩酸塩、N,N-ジメチル-3-クロロアニリン塩酸塩、N,N-ジメチル-4-クロロアニリン塩酸塩、N,N-ジメチル-2-ブロモアニリン塩酸塩、N,N-ジメチル-3-ブロモアニリン塩酸塩、N,N-ジメチル-4-ブロモアニリン塩酸塩、N,N-ジメチル-o-アニシジン塩酸塩、N,N-ジメチル-m-アニシジン塩酸塩、N,N-ジメチル-p-アニシジン塩酸塩、N,N-ジメチル-o-フェネチジン塩酸塩、N,N-ジメチル-m-フェネチジン塩酸塩、N,N-ジメチル-p-フェネチジン塩酸塩、N,N-ジメチル-1-アミノナフタレン塩酸塩、N,N-ジメチル-2-アミノナフタレン塩酸塩、N,N-ジメチル-1-アミノフルオレン塩酸塩、N,N-ジメチル-2-アミノフルオレン塩酸塩、N,N-ジメチル-3-アミノフルオレン塩酸塩、N,N-ジメチル-4-アミノフルオレン塩酸塩、N,N-ジメチル-5-アミノインダン塩酸塩、N,N-ジメチル-2-アミノビフェニル塩酸塩、N,N-ジメチル-4-アミノビフェニル塩酸塩、N,N-ジメチル-p-トリメチルシリルアニリン塩酸塩等の芳香族アミンの塩酸塩および上記化合物の塩酸塩をフッ化水素酸塩、臭化水素酸塩、ヨウ化水素酸塩または硫酸塩に置換した化合物等を例示することができる。一般式26で表される化合物のうち、M11が酸素原子であるものとしては、例えばメチルエーテル塩酸塩、エチルエーテル塩酸塩、n-ブチルエーテル塩酸塩、テトラヒドロフラン塩酸塩、フェニルエーテル塩酸塩等の化合物および上記化合物の塩酸塩をフッ化水素酸塩、臭化水素酸塩、ヨウ化水素酸塩または硫酸塩に置換した化合物等を例示することができる。一般式26で表される化合物のうち、M11が硫黄原子であるものとしては、例えばフッ化ジエチルスルホニウム、塩化ジエチルスルホニウム、臭化ジエチルスルホニウム、ヨウ化ジエチルスルホニウム、フッ化ジメチルスルホニウム、塩化ジメチルスルホニウム、臭化ジメチルスルホニウム、ヨウ化ジメチルスルホニウム等を例示することができる。一般式26で表される化合物のうち、M11がリン原子であるものとしては、例えばトリフェニルホスフィン塩酸塩、トリo-トリルホスフィン塩酸塩、トリp-トリルホスフィン塩酸塩、トリメシチルホスフィン塩酸塩等の化合物および上記化合物の塩酸塩をフッ化水素酸塩、臭化水素酸塩、ヨウ化水素酸塩または硫酸塩に置換した化合物等を例示することができる。一般式27で表される化合物中の[C]はカルボニウムカチオンまたはトロピリウムカチオンであり、具体的な一般式27で表される化合物としては、例えば臭化トリチル、塩化トリチル、テトラフルオロホウ酸トリチル、ヘキサフルオロリン酸トリチル、臭化トロピリウム、塩化トロピリウム、テトラフルオロホウ酸トロピリウム、ヘキサフルオロリン酸トロピリウム等を例示することができる。一般式28で表される化合物中のM12はリチウム原子、鉄原子および銀原子の陽イオンであり、L1はエーテル類、脂肪族アミン類、芳香族アミン類、ホスフィン類等のルイス塩基、または置換もしくは無置換のシクロペンタジエニル基等であり、zは0≦z≦2であり、具体的な一般式28で表される化合物としては、例えば臭化フェロセニウム、塩化フェロセニウム、テトラフルオロホウ酸フェロセニウム、ヘキサフルオロリン酸フェロセニウム等を例示することができる。成分cにおける有機化合物処理においては、粘土鉱物の濃度は0.1~30重量、処理温度は0~150°Cの条件を選択して処理を行うことが好ましい。また、有機化合物は固体として調製して溶媒に溶解させて使用しても良いし、溶媒中での化学反応により有機化合物の溶液を調製してそのまま使用しても良い。粘土鉱物と有機化合物の反応量比については、粘土鉱物の交換可能なカチオンに対して当量以上の有機化合物を用いることが好ましい。処理溶媒としては、例えばペンタン、ヘキサンもしくはヘプタン等の脂肪族炭化水素類;ベンゼンもしくはトルエン等の芳香族炭化水素類;エチルアルコールもしくはメチルアルコール等のアルコール類;エチルエーテルもしくはn-ブチルエーテル等のエーテル類;塩化メチレンもしくはクロロホルム等のハロゲン化炭化水素類;アセトン;1,4-ジオキサン;テトラヒドロフランまたは水等を用いることができ、その中でもアルコール類または水を単独もしくは溶媒の一成分を好ましく用いることができる。本発明において使用される成分aまたは成分bと成分cを含む触媒は、有機溶媒中、成分aまたは成分bと成分cを接触させることによって得られる。接触する際の溶媒としては、例えばブタン、ペンタン、ヘキサン、ヘプタン、オクタン、ノナン、デカン、シクロペンタンもしくはシクロヘキサン等の脂肪族炭化水素類;ベンゼン、トルエンもしくはキシレン等の芳香族炭化水素類;エチルエーテルもしくはn-ブチルエーテル等のエーテル類;塩化メチレンもしくはクロロホルム等のハロゲン化炭化水素類;1,4-ジオキサン;アセトニトリルまたはテトラヒドロフラン等を例示することができる。接触する際の温度は、0~200°Cの間で選択して処理を行うことが好ましい。各成分の使用量は、成分c1gあたり成分aまたは成分bが、0.0001~100mmolが好ましく、特に好ましくは0.001~10mmolである。このようにして調製された成分aまたは成分bと成分cの接触生成物は、洗浄せずに用いても良く、また洗浄した後に用いても良い。成分aまたは成分bと成分cと成分dを含む触媒は、有機溶媒中、成分aまたは成分bと成分cと成分dを接触させることによって得られる。本発明において用いられる一般式17で表される成分d中のR14は各々独立して水素原子または炭素数1~20の炭化水素基であるり、そのうち少なくとも1つは炭素数1~20の炭化水素基である。成分d中のR14に用いられる炭素数1~20の炭化水素基としては、例えばメチル基、エチル基、n-プロピル基、イソプロピル基、n-ブチル基、イソブチル基、sec-ブチル基、tert-ブチル基、n-ペンチル基、イソペンチル基、2-メチルブチル基、ネオペンチル基、tert-ペンチル基、n-ヘキシル基、イソヘキシル基、3-メチルペンチル基、4-メチルペンチル基、ネオヘキシル基、2,3-ジメチルブチル基、2,2-ジメチルブチル基、4-メチル-2-ペンチル、3,3-ジメチル-2-ブチル基、1,1-ジメチルブチル基、2,3-ジメチル-2-ブチル基、n-ペンチル基、イソペンチル基、n-オクチル基、n-ノニル基、n-デシル基、n-ドデシル基、n-テトラデシル基、n-ヘキサデシル基、n-オクタデシル基、フェニル基、シクロヘキシル基等を例示することができる。具体的な成分dとしては、例えばトリメチルアルミニウム、ジメチルアルミニウムヒドリド、トリエチルアルミニウム、ジエチルアルミニウムヒドリド、トリ-n-プロピルアルミニウム、ジ-n-プロピルアルミニウムヒドリド、トリイソプロピルアルミニウム、ジイソプロピルアルミニウムヒドリド、トリ-n-ブチルアルミニウム、ジ-n-ブチルアルミニウムヒドリド、トリイソブチルアルミニウム、ジイソブチルアルミニウムヒドリド、トリ-tert-ブチルアルミニウム、ジ-tert-ブチルアルミニウムヒドリド、トリ-n-ヘキシルアルミニウム、ジ-n-ヘキシルアルミニウムヒドリド、トリイソヘキシルアルミニウム、ジイソヘキシルアルミニウムヒドリド、トリ-n-オクチルアルミニウム、ジ-n-オクチルアルミニウムヒドリド、トリイソオクチルアルミニウム、ジイソオクチルアルミニウムヒドリド等を例示することができる。本発明において用いられる成分dの量は、成分aと成分bのモル数の和1モル当たり0.1~10000モルが好ましく、特に好ましくは1~1000モルである。本発明において用いられる一般式18で表される成分e中のR15は各々独立してハロゲン原子または炭素数1~20の炭化水素基であり、そのうち少なくとも1つは炭素数1~20の炭化水素基である。成分e中のR15に用いられるハロゲン原子としては、例えばフッ素原子、塩素原子、臭素原子、ヨウ素原子等を例示することができ、炭素数1~20の炭化水素基としては、例えばメチル基、エチル基、n-プロピル基、イソプロピル基、n-ブチル基、イソブチル基、sec-ブチル基、tert-ブチル基、n-ペンチル基、イソペンチル基、2-メチルブチル基、ネオペンチル基、tert-ペンチル基、n-ヘキシル基、イソヘキシル基、3-メチルペンチル基、4-メチルペンチル基、ネオヘキシル基、2,3-ジメチルブチル基、2,2-ジメチルブチル基、4-メチル-2-ペンチル、3,3-ジメチル-2-ブチル基、1,1-ジメチルブチル基、2,3-ジメチル-2-ブチル基、n-ペンチル基、イソペンチル基、n-オクチル基、n-ノニル基、n-デシル基、n-ドデシル基、n-テトラデシル基、n-ヘキサデシル基、n-オクタデシル基、フェニル基、シクロヘキシル基等を例示することができる。具体的な成分eとしては、例えばジメチルマグネシウム、ジエチルマグネシウム、ジブチルマグネシウム、エチルブチルマグネシウム、メチルマグネシウムクロライド、メチルマグネシウムブロマイド、エチルマグネシウムクロライド、エチルマグネシウムブロマイド、イソプロピルマグネシウムクロライド、イソプロピルマグネシウムブロマイド、ブチルマグネシウムクロライド、ブチルマグネシウムブロマイド等を例示することができる。本発明において用いられる成分eの量は、成分aと成分bのモル数の和1モル当たり0.1~10000モルが好ましく、特に好ましくは1~1000モルである。本発明において用いられる一般式19で表される成分f中のR16は炭素数1~20の炭化水素基である。成分f中のR16に用いられる炭素数1~20の炭化水素基としては、例えばメチル基、エチル基、n-プロピル基、イソプロピル基、n-ブチル基、イソブチル基、sec-ブチル基、tert-ブチル基、n-ペンチル基、イソペンチル基、2-メチルブチル基、ネオペンチル基、tert-ペンチル基、n-ヘキシル基、イソヘキシル基、3-メチルペンチル基、4-メチルペンチル基、ネオヘキシル基、2,3-ジメチルブチル基、2,2-ジメチルブチル基、4-メチル-2-ペンチル、3,3-ジメチル-2-ブチル基、1,1-ジメチルブチル基、2,3-ジメチル-2-ブチル基、n-ペンチル基、イソペンチル基、n-オクチル基、n-ノニル基、n-デシル基、n-ドデシル基、n-テトラデシル基、n-ヘキサデシル基、n-オクタデシル基、フェニル基、シクロヘキシル基等を例示することができる。具体的な成分fとしては、例えばメチルリチウム、エチルリチウム、ブチルリチウム等を例示することができる。本発明において用いられる成分fの量は、成分aと成分bのモル数の和1モル当たり0.1~10000モルが好ましく、特に好ましくは1~1000モルである。本発明において用いられる一般式20または21で表される成分g中のR17は各々独立して、水素原子、炭素数1~20の炭化水素であり、qは2~60である。成分g中のR17に用いられる炭素数1~20の炭化水素基としては、例えばメチル基、エチル基、プロピル基、イソプロピル基、イソブチル基、t-ブチル基等を例示することができる。さらに、成分gは有機アルミニウム化合物の単量体、2量体およびオリゴマーを含む場合がある。これら成分gは、一般には有機アルミニウム化合物と水を有機溶媒中、または有機アルミニウム化合物と塩もしくは酸化物の水和物を有機溶媒中で反応させることにより得ることができ、公知の方法によって製造したものを用いることができる。本発明において用いられる成分gの量は、成分aと成分bのモル数の和1モル当たり0.01~1000000モルが好ましく、特に好ましくは1~100000モルである。本発明において用いられる一般式22で表される成分h中の[R18R19y-1M5H]はカチオンであり、[M6Ar4]はアニオンである。成分h中のM5は周期表の第15族または第16族から選ばれる元素であり、R19は炭素数1~30の炭化水素基であり、R20は各々独立して水素原子または炭素数1~30の炭化水素基であり、yはM5が第15族元素のときy=3であり、M5が第16族元素のときy=2であり、M6はホウ素、アルミニウムまたはガリウムであり、Arは各々独立して炭素数6~20のハロゲン置換アリール基である。成分h中のR18およびR19に用いられる炭素数1~30の炭化水素基としては、例えばメチル基、エチル基、n-プロピル基、イソプロピル基、アリル基、n-ブチル基、イソブチル基、sec-ブチル基、tert-ブチル基、n-ペンチル基、イソペンチル基、2-メチルブチル基、1-メチルブチル基、1-エチルプロピル基、ネオペンチル基、tert-ペンチル基、シクロペンチル基、n-ヘキシル基、イソヘキシル基、3-メチルペンチル基、4-メチルペンチル基、ネオヘキシル基、2,3-ジメチルブチル基、2,2-ジメチルブチル基、4-メチル-2-ペンチル、3,3-ジメチル-2-ブチル基、1,1-ジメチルブチル基、2,3-ジメチル-2-ブチル基、シクロヘキシル基、n-ヘプチル基、シクロヘプチル基、2-メチルシクロヘキシル基、3-メチルシクロヘキシル基、4-メチルシクロヘキシル基、n-オクチル基、イソオクチル基、1,5-ジメチルヘキシル基、1-メチルヘプチル基、2-エチルヘキシル基、tert-オクチル基、2,3-ジメチルシクロヘキシル基、2-1-シクロヘキセニルエチル基、n-ノニル基、n-デシル基、イソデシル基、ゲラニル基、n-ウンデシル基、n-ドデシル基、シクロドデシル基、n-トリデシル基、n-テトラデシル基、n-ペンタデシル基、n-ヘキサデシル基、n-ヘプタデシル基、n-オクタデシル基、n-ノナデシル基、n-エイコシル基、n-ヘンエイコシル基、n-ドコシル基、n-トリコシル基、オレイル基、ベヘニル基、フェニル基、o-トリル基、m-トリル基、p-トリル基、2-エチルフェニル基、3-エチルフェニル基、4-エチルフェニル基、2-イソプロピルフェニル基、3-イソプロピルフェニル基、4-イソプロピルフェニル基、2-tert-ブチルフェニル基、4-n-ブチルフェニル基、4-sec-ブチルフェニル基、4-tert-ブチルフェニル基、2,3-キシリル基、2,4-キシリル基、2,5-キシリル基、2,6-キシリル基、3,4-キシリル基、3,5-キシリル基、2,6-ジエチルフェニル基、2-イソプロピル-6-メチルフェニル基、2-クロロフェニル基、3-クロロフェニル基、4-クロロフェニル基、2-ブロモフェニル基、3-ブロモフェニル基、4-ブロモフェニル基、2-メトキシフェニル基、3-メトキシフェニル基、4-メトキシフェニル基、2-エトキシフェニル基、3-エトキシフェニル基、4-エトキシフェニル基、1-ナフチル基、2-ナフチル基、1-フルオレニル基、2-フルオレニル基、3-フルオレニル基、4-フルオレニル基、2,3-ジヒドロインデン-5-イル基、2-ビフェニル基、4-ビフェニル基、p-トリメチルシリルフェニル基等を例示することができる。また、R18とR19は互いに結合していてもよい。成分h中のArに用いられる炭素数6~20のハロゲン置換アリール基としては、例えばペンタフルオロフェニル基を例示することができる。具体的な成分hとしては、例えばジエチルオキソニウムテトラキスペンタフルオロフェニルボレート、ジメチルオキソニウムテトラキスペンタフルオロフェニルボレート、テトラメチレンオキソニウムテトラキスペンタフルオロフェニルボレート、ヒドロニウムテトラキスペンタフルオロフェニルボレート、トリメチルアンモニウムテトラキスペンタフルオロフェニルボレート、トリn-ブチルアンモニウムテトラキスペンタフルオロフェニルボレート、N,N-ジメチルアニリニウムテトラキスペンタフルオロフェニルボレート、ジエチルオキソニウムテトラキスペンタフルオロフェニルアルミネート、ジメチルオキソニウムテトラキスペンタフルオロフェニルアルミネート、テトラメチレンオキソニウムテトラキスペンタフルオロフェニルアルミネート、ヒドロニウムテトラキスペンタフルオロフェニルアルミネート、N,N-ジメチルアニリニウムテトラキスペンタフルオロフェニルアルミネート、トリn-ブチルアンモニウムテトラキスペンタフルオロフェニルアルミネート等を例示することができる。本発明において用いられる一般式23で表される成分i中の[C]はカルボニウムカチオンまたはトロピリウムカチオンであり、M7はホウ素、アルミニウムまたはガリウムである。具体的な成分iとしては、例えばトリチルテトラキスペンタフルオロフェニルボレート、トリチルテトラキスペンタフルオロフェニルアルミネート、トロピリウムテトラキスペンタフルオロフェニルボレート、トロピリウムテトラキスペンタフルオロフェニルアルミネート等を例示することができる。本発明において用いられる一般式24で表される成分j中のM8はリチウム原子、鉄原子および銀原子の陽イオンであり、L2はエーテル類、脂肪族アミン類、芳香族アミン類、ホスフィン類等のルイス塩基、または置換もしくは無置換のシクロペンタジエニル基であり、zは0≦z≦2であり、M9はホウ素、アルミニウムまたはガリウムである。具体的な成分jとしては、例えばリチウムテトラキスペンタフルオロフェニルボレート、リチウムテトラキスペンタフルオロフェニルアルミネート等のリチウム塩;またはそのエーテル錯体;フェロセニウムテトラキスペンタフルオロフェニルボレート、フェロセニウムテトラキスペンタフルオロフェニルアルミネート等のフェロセニウム塩;シルバーテトラキスペンタフルオロフェニルボレート、シルバーテトラキスペンタフルオレフェニルアルミネート等の銀塩等を例示することができる。本発明において用いられる一般式25で表される成分kにおける、M10はホウ素、アルミニウムであり、具体的な成分kとしては、例えばトリスペンタフルオロフェニルボラン、トリス2,3,5,6-テトラフルオロフェニルボラン、トリス2,3,4,5-テトラフェニルフェニルボラン、トリス3,4,5-トリフルオロフェニルボラン、フェニルビスペンタフルオロフェニルボラン、トリス3,4,5-トリフルオロフェニルアルミニウム等を例示することができる。本発明において用いられる成分mは、スルホン酸塩であり、該スルホン酸塩としては、例えばトリフルオロメタンスルホナートリチウム、トリフルオロメタンスルホナートナトリウム、トリフルオロメタンスルホナートカリウム、ビストリフルオロメタンスルホナートカルシウム、ビストリフルオロメタンスルホナートバリウム、トリストリフルオロメタンスルホナートチタニウム、テトラキストリフルオロメタンスルホナートチタニウム、テトラキストリフルオロメタンスルホナートジルコニウム、テトラキストリフルオロメタンスルホナートハフニウム、ペンタキストリフルオロメタンスルホナートニオブ、ペンタキストリフルオロメタンスルホナートタンタル、トリストリフルオロメタンスルホナート鉄、トリフルオロメタンスルホナート銀、トリストリフルオロメタンスルホナートホウ素、トリストリフルオロメタンスルホナートアルミニウム、トリストリフルオロメタンスルホナートガリウム、テトラキストリフルオロメタンスルホナート錫、ペンタフルオロベンゼンスルホナートリチウム、ペンタフルオロベンゼンスルホナートナトリウム、ペンタフルオロベンゼンスルホナートカリウム、ビスペンタフルオロベンゼンスルホナートマグネシウム、ビスペンタフルオロベンゼンスルホナートカルシウム、ビスペンタフルオロベンゼンスルホナートバリウム、トリスペンタフルオロベンゼンスルホナートチタニウム、テトラキスペンタフルオロベンゼンスルホナートジルコニウム、テトラキスペンタフルオロベンゼンスルホナートハフニウム、ペンタキスペンタフルオロベンゼンスルホナートニオブ、ペンタキスペンタフルオロベンゼンスルホナートタンタル、トリスペンタフルオロベンゼンスルホナート鉄、ペンタフルオロベンゼンスルホナート銀、トリスペンタフルオロベンゼンスルホナートホウ素、トリスペンタフルオロベンゼンスルホナートアルミニウム、トリスペンタフルオロベンゼンスルホナートガリウム、テトラキスペンタフルオロベンゼンスルホナート錫、ビストリフルオロメタンスルホナートマグネシウム、ペンタキストリフルオロメタンスルホナートニオブ、ビスペンタフルオロベンゼンスルホナートマグネシウム、テトラキスペンタフルオロベンゼンスルホナートチタニウムおよびペンタキスペンタフルオロベンゼンスルホナートニオブ等を例示することができる。本発明において用いられる成分nは、カルボン酸であり、該カルボン酸としては、例えばトリフルオロ酢酸、トリクロロ酢酸、トリブロモ酢酸、ペンタフルオロ安息香酸、テトラフルオロトルイル酸、2,4-トリフルオロメチル安息香酸、ペンタフルオロフェニル酢酸等を例示することができる。本発明において用いられる成分h、成分i、成分j、成分k、成分m、成分nの量は、成分aと成分bのモル数の和1モル当たり0.1~1000モルが好ましく、特に好ましくは0.3~100モルである。本発明において用いられる成分lは、塩化マグネシウムであり、該塩化マグネシウムは公知の方法によって調製され、成分lの量は、成分aと成分bのモル数の和1モル当たり0.01~10000kgが好ましく、特に好ましくは0.1~1000kgである。また、ハロゲン化有機アルミニウムおよび有機マグネシウム等を用いて、重合あるいは触媒調製時に、系中で塩化マグネシウムを生成させて重合に用いることもできる。本発明において用いられる成分oは、無機酸化物であり、該無機酸化物は、平均粒径が1~300μmであることが好ましく、特に10~200μmの範囲にある微粒子状の多孔質の粒子は、触媒調製や重合プロセス時の取り扱いが容易であるので好適である。具体的な無機酸化物としては、例えばシリカ、アルミナ、マグネシア等の典型元素の無機酸化物;チタニア、ジルコニア等の遷移金属元素の無機酸化物およびシリカ-アルミナ、シリカ-マグネシア等の混合物が例示できる。これらの無機酸化物には通常不純物としてNa2O、K2CO3、BaSO4等のアルカリ金属やアルカリ土類金属の塩類が含まれている。上記の微粒子状の無機酸化物はこれらの不純物を含んだ状態で使用しても良いが、予めこれらの不純物を除去する操作を施した無機酸化物を使用するのが好ましい。このような多孔質の微粒子状の無機酸化物はその種類および製造方法により性質を異にするが、本発明においては比表面積が10~1000m2/g、特に50~800m2/g、細孔容積が0.1~3mL/gのものが、遷移金属化合物の担持成分を多く担持することができるので好ましい。これらの無機酸化物は必要に応じて100~1000°Cで減圧下または気体流通下で焼成して用いられる。また、これらの無機酸化物の水酸基をハロゲンで置換して用いることもできる。無機酸化物の水酸基をハロゲンで置換する方法としては、表面水酸基と交換可能なハロゲンを有する反応剤と反応させる方法が好ましい。該反応剤としては、例えばフッ素、塩素、臭素、ヨウ素等のハロゲン;フッ化水素、塩化水素、臭化水素、ヨウ化水素等のハロゲン化水素:ホスゲン、塩化チオニル、フッ化アンモニウム、塩化アンモニウム、ヨウ化アンモニウム、四塩化炭素、クロロホルム、フロン等の含ハロゲン化合物等が挙げられる。これらの無機化合物は水酸基の一部または全部をハロゲンで置換した後、副生成物であるH2Oの除去を目的として、100~1000°Cで減圧下または気体流通下での熱処理をしてもよい。また、該無機酸化物は他の触媒成分との接触に先だって、-OH残基の後処理を目的として予め金属化合物と接触させてもよい。ここで用いる金属化合物は特に限定はなく、好ましくは成分d、成分eおよび/または成分fが用いられる。該無機酸化物を上記の金属化合物と接触させる方法は特に限定はなく、例えば酸化物が不溶で金属化合物が可溶な有機溶媒中で懸濁状態にて接触させる方法、双方が可溶な有機溶媒中にて接触させる方法および実質的に溶媒のない状況下にてボールミル等で接触させる方法などが例示される。本発明において用いられる成分aと成分bと成分gと成分oを含む触媒の調製方法としては、例えば成分gと成分oを接触させた後、成分aおよび成分bを添加する方法;成分aと成分bと成分gを接触させた後、成分oを添加する方法;成分aと成分gと成分oを接触させた後、成分bを添加する方法等を例示することができる。成分aと成分bと成分gと成分oを含む触媒における成分aの量は、成分o1gに対して0.005~1mmolが好ましく、特に好ましくは0.05~0.5mmolであり、成分gに含まれるAl原子の量は成分a1molに対して10~200molの割合で用いることにより、さらに良好な重合活性が得られ好適である。本発明において用いられる成分aと成分bと成分oと成分h、成分i、成分jから選ばれる少なくとも1種類の塩を含む触媒の調製方法としては、例えば成分oと成分h、成分i、成分jから選ばれる少なくとも1種類の塩を接触させた後、成分aおよび成分bを添加する方法;成分aと成分bと成分h、成分i、成分jから選ばれる少なくとも1種類の塩を接触させた後、成分oを添加する方法;成分aと成分oと成分h、成分i、成分jから選ばれる少なくとも1種類の塩を接触させた後、成分bを添加する方法等を例示することができる。成分aと成分bと成分oと成分h、成分i、成分jから選ばれる少なくとも1種類の塩を含む触媒における、成分a1molに対する、成分h、成分i、成分jから選ばれる少なくとも1種類の塩中のアニオン成分の量は、0.01~1000molにあるときに良好な重合活性が得られ好適であり、特に好ましくは0.2~500molである。さらに、成分o1kgに対する成分aの量は、0.001~1モルであることが好ましく、特に好ましくは0.001~0.5モル、さらに好ましくは0.001~0.3モルの範囲である。本発明において用いられる成分pは、無機ハロゲン化物であり、該無機ハロゲン化物としては、例えば塩化マグネシウム等のアルカリ土金属のハロゲン化物、塩化アルミニウム等の周期表13族元素のハロゲン化物等を例示することができる。本発明において用いられる成分aと成分bと成分pと成分h、成分i、成分jから選ばれる少なくとも1種類の塩を含む触媒の調製方法としては、例えば成分pと成分h、成分i、成分jから選ばれる少なくとも1種類の塩を接触させた後、成分aおよび成分bを添加する方法;成分aと成分bと成分h、成分i、成分jから選ばれる少なくとも1種類の塩を接触させた後、成分pを添加する方法;成分aと成分pと成分h、成分i、成分jから選ばれる少なくとも1種類の塩を接触させた後、成分bを添加する方法等を例示することができる。成分aと成分bと成分pと成分h、成分i、成分jから選ばれる少なくとも1種類の塩を含む触媒における、成分a1molに対する、成分h、成分i、成分jから選ばれる少なくとも1種類の塩中のアニオン成分の量は、0.01~1000molにあるときに良好な重合活性が得られ好適であり、特に好ましくは0.2~500molである。さらに、成分p1kgに対する成分aの量は、0.001~1モルであることが好ましく、特に好ましくは0.001~0.5モル、さらに好ましくは0.001~0.3モルの範囲である。本発明における成分qは、粘土鉱物であり、該粘土鉱物は、微結晶状のケイ酸塩を主成分とする微粒子である。粘土鉱物の大部分は、その構造上の特色として層状構造を成しており、層の中に種々の大きさの負電荷を有することが挙げられる。この点で、シリカやアルミナのような三次元構造を持つ金属酸化物と大きく異なる。これらの粘土鉱物は、一般に層電荷の大きさで、パイロフィライト、カオリナイト、ディッカイトおよびタルク群化学式当たりの負電荷がおよそ0、スメクタイト群化学式当たりの負電荷がおよそ0.25から0.6、バーミキュライト群化学式当たりの負電荷がおよそ0.6から0.9、雲母群化学式当たりの負電荷がおよそ1、脆雲母群化学式当たりの負電荷がおよそ2に分類されている。ここで示した各群には、それぞれ種々の粘土鉱物が含まれるが、スメクタイト群に属する粘土鉱物としては、モンモリロナイト、バイデライト、サポナイト、ヘクトライト等が挙げられる。また、これらの粘土鉱物は天然に存在するが、人工合成により不純物の少ないものを得ることができる。本発明においては、ここに示した天然の粘土鉱物及び人工合成により得られる粘土鉱物のすべてが使用可能であり、また、上記に例示がないものでも粘土鉱物の定義に属するものはすべて用いることができる。さらに、上記粘土鉱物は複数混合して用いることもできる。本発明における成分qはそのまま用いても良いし、新たに水を添加吸着させ、あるいは加熱脱水処理した後用いても良い。また、成分qは、酸処理、アルカリ処理、塩類処理、ルイス塩基等の化学処理を施すことが好ましい。酸処理は、例えば塩酸、硫酸、硝酸、酢酸、シュウ酸等の酸を用いて、成分q表面の不純物を取り除くほか、結晶構造のAl、Fe、Mg等の陽イオンを一部または全部を溶出させることによって表面積を増大させる。アルカリ処理は、例えば水酸化ナトリウム等のアルカリを用いて、成分qの結晶構造を破壊し、構造変化をもたらす。塩類処理は、例えば塩化リチウム、リン酸ナトリウム、硫酸ナトリウム、酢酸ナトリウム、ギ酸ナトリウム、クエン酸ナトリウム、硝酸ナトリウム、シュウ酸ナトリウム、塩化マグネシウム、硫酸マグネシウム、リン酸マグネシウム、過塩素酸マグネシウム、シュウ酸マグネシウム、硝酸マグネシウム、酢酸マグネシウム、コハク酸マグネシウム、硫酸アルミニウム、リン酸アルミニウム、シュウ酸アルミニウム、硝酸アルミニウム等の塩類を用いて、成分q層間の交換性イオンを別のイオンと置換することによって膨潤性や層間距離を増大させる。本発明の製造方法において、エチレン、α,ω-ジエンおよび必要に応じて炭素数3以上のα-オレフィンを重合してマクロモノマーの合成、並びにエチレン、マクロモノマー、および必要に応じて炭素数3以上のα-オレフィンを重合してエチレン系重合体を共重合する上で、重合温度、重合時間、重合圧力、モノマー濃度などの重合条件について特に制限はなく、重合温度は-100~120°Cが好ましく、特に生産性を考慮すると20~120°C、さらには60~120°Cの範囲で行うことが好ましい。重合時間は10秒~20時間の範囲が好ましく、重合圧力は常圧~300MPaの範囲で行うことが好ましい。また、重合時に水素などを用いて分子量の調節を行うことも可能である。重合はバッチ式、半連続式、連続式のいずれの方法でも行うことが可能であり、重合条件を変えて2段階以上に分けて行うことも可能である。また、エチレン系重合体は、重合終了後に従来既知の方法により重合溶媒から分離回収され、乾燥して得ることができる。本発明の製造方法では、重合は液相で実施することができ、特に、重合を液相で行う場合には粒子形状の整ったエチレン系重合体を効率よく、安定的に生産することができる。また、用いる溶媒は一般に用いられる有機溶媒であればいずれでもよく、具体的には例えばベンゼン、トルエン、キシレン、プロパン、イソブタン、ペンタン、ヘキサン、ヘプタン、シクロヘキサン、ガソリン等が挙げられ、プロピレン、1-ブテン、1-ヘキセン、1-オクテン等のオレフィン自身を溶媒として用いることもできる。本発明で製造されるエチレン系重合体は、例えば耐熱安定剤、耐候安定剤、帯電防止剤、防曇剤、抗ブロッキング剤、スリップ剤、滑剤、核剤、顔料、カーボンブラック、タルク、ガラス粉、ガラス繊維等の無機充填剤または補強剤、有機充填剤または補強剤、難燃剤、中性子遮蔽剤等の公知添加剤を配合することができる。本発明で製造されるエチレン系重合体は、他の熱可塑性樹脂と混合して用いることもでき、例えばHDPE、LLDPE、LDPE、ポリプロピレン、ポリ-1-ブテン、ポリ-4-メチル-1-ペンテン、エチレン酢酸ビニル共重合体、エチレンビニルアルコール共重合体、ポリスチレン、これらの無水マレイン酸グラフト物等と混合することができる。本発明で製造されるポリエチレンの流動の活性化エネルギーEaは、160~230°Cの動的粘弾性測定によって得られるシフトファクターをアレニウス式に代入して求めた値であり、40kJ/mol以上60kJ/mol以下が好ましく、特に好ましくは40kJ/mol以上50kJ/mol以下、さらに好ましくは40kJ/mol以上45kJ/mol以下の範囲にある。40kJ/mol以上60kJ/mol以下の範囲にあれば、溶融粘度の温度依存性が小さく、成形加工温度の調節が容易となり、ひいては成形可能範囲が広くなり、成形加工に供した際の加工性に優れる。本発明で製造されるポリエチレンの伸長粘度の非線形性パラメータλは、マイスナー型一軸伸長粘度計を用いて、160°Cで、ひずみ速度0.07~0.1s-1の条件で測定した伸長粘度の最大値を、その時間の線形領域の伸長粘度で除した値であり、M.Yamaguchietal.PolymerJournal32,1642000に記載のように、線形領域の伸長粘度は動的粘弾性より計算できる。2.0以上が好ましく、この場合、歪み硬化性が高く、ブロー成形、発泡成形などにおいて、成形加工性に優れる。本発明によれば、スラリー重合に対するプロセス適性に優れ、モルフォロジーが良好な、LDPEの良成形加工性と、HDPEおよびLLDPEの機械強度を併せ持つポリエチレンを経済的に製造することができる。以下実施例によって本発明を具体的に説明するが、本発明はこれらに限定されるものではない。なお、断りのない限り用いた試薬等は市販品を用いた。成分cの調製、固体触媒成分の調製、ポリエチレン製造触媒の調製、ポリエチレンの製造および溶媒精製は全て不活性ガス雰囲気下で行った。成分cの調製、ポリエチレン製造触媒の調製、ポリエチレンの製造に用いた溶媒等は全て予め公知の方法で精製、乾燥、脱酸素を行ったものを用いた。成分aおよび成分bは公知の方法により合成、同定したものを用いた。トリイソブチルアルミニウムのヘキサン溶液0.714Mは東ソーファインケム株製を用いた。さらに、実施例におけるポリエチレンの諸物性は、以下に示す方法により測定した。重量平均分子量Mw、数平均分子量Mnおよび重量平均分子量と数平均分子量の比Mw/Mnは、ゲルパーミエーションクロマトグラフィーGPCによって測定した。GPC装置としては東ソー株製HLC-8121GPC/HTを用い、カラムとしては東ソー株製TSKgelGMHhr-H20HTを用い、カラム温度を140°Cに設定し、溶離液として1,2,4-トリクロロベンゼンを用いて測定した。測定試料は1.0mg/mlの濃度で調製し、0.3ml注入して測定した。分子量の検量線は、分子量既知のポリスチレン試料を用いて校正した。なお、MwおよびMnは直鎖状ポリエチレン換算の値として求めた。ビニル末端、飽和末端などのポリマーの末端構造は、日本電子株製JNM-ECA400型核磁気共鳴装置を用いて、13C-NMRによって測定した。溶媒はテトラクロロエタン-d2である。ビニル末端数は、主鎖メチレン炭素化学シフト:30ppm1,000個当たりの個数として、114ppm、139ppmのピークの平均値から求めた。また、飽和末端数は、同様に32.3ppm、22.9ppm、14.1ppmのピークの平均値から求めた。このビニル末端数Xと飽和末端数Yから、Z=X/XY×2を求めた。密度dは、JISK67601995に準拠して密度勾配管法で測定した。長鎖分岐数は、日本電子株製JNM-GSX400型核磁気共鳴装置を用いて、13C-NMRによってヘキシル基以上の分岐数を測定した。溶媒はベンゼン-d6/オルトジクロロベンゼン体積比30/70である。主鎖メチレン炭素化学シフト:30ppm1,000個当たりの個数として、α-炭素34.6ppmおよびβ-炭素27.3ppmのピークの平均値から求めた。流動の活性化エネルギーEaおよび伸長粘度の測定に用いたポリエチレンは、予め耐熱安定剤としてイルガノックス1010TMチバスペシャリティケミカルズ社製1,500ppm、イルガフォス168TMチバスペシャリティケミカルズ社製1,500ppmを添加したものを、インターナルミキサー東洋精機製作所製、商品名:ラボプラストミルを用いて、窒素気流下、190°C、回転数30rpmで3分間混練したものを用いた。流動の活性化エネルギーEaは、円錐-円板レオメーターレオメトリックス社製、商品名:SR2000を用い、160°C、190°C、230°Cの各温度で周波数0.01~100Hzの範囲のせん断貯蔵弾性率G’、せん断損失弾性率Gを求め、基準温度160°Cでの横軸のシフトファクターを求め、高分子学会編新高分子実験学第8巻高分子の物性1,3691997に記載の方法により流動の活性化エネルギーを算出した。伸長粘度は、温度160°Cに設定したマイスナー型一軸伸長粘度計東洋精機製作所製、商品名:メルテンレオメーターを用いて測定した。非線型パラメータλは、ひずみ速度0.07~0.1s-1の条件で測定した伸長粘度の最大値を、その時間の線形領域の伸長粘度で除した値として求めた。なお、線形領域における伸長粘度の値は、M.Yamaguchietal.PolymerJournal32,1642000に記載の方法に従い、動的粘弾性より近似式を用いて計算した。実施例1[成分cの調製]水3リットルにエタノール3リットルと37濃塩酸100ミリリットルを加えた後、得られた溶液にN-メチルジオレイルアミン585g1.1mol:ライオン株式会社製商品名:アーミンM2Oを添加し、60°Cに加熱することによって、塩酸塩溶液を調製した。この溶液にヘクトライト1kgを加えた。この懸濁液を60°Cで、3時間撹拌し、上澄み液を除去した後、60°Cの水50Lで洗浄した。その後、60°C、10-3torrで24時間乾燥し、ジェットミルで粉砕することによって、平均粒径10.5μmの変性ヘクトライトを得た。[マクロモノマー製造用触媒の調製]上記変性ヘクトライト8.0gをヘキサン34mLに懸濁させ、ジメチルシランジイルビスシクロペンタジエニルジルコニウムジクロリド14.0mg40μmolおよびトリイソブチルアルミニウムのヘキサン溶液0.714M46mLを添加し、室温で一晩攪拌することによって、マクロモノマー製造用触媒スラリー100g/Lを得た。[マクロモノマーの製造]2Lオートクレーブに、ヘキサン1,200mLと1,7-オクタジエン0.55gとトリイソブチルアルミニウムのヘキサン溶液0.714mol/L1.0mLを導入し、オートクレーブの内温を85°Cに昇温した。このオートクレーブに、上記触媒スラリー10.0mLを添加し、エチレンを分圧が0.5MPaになるまで導入して重合を開始した。重合中、分圧が0.5MPaに保たれるようにエチレンを連続的に導入した。また、重合温度を85°Cに制御した。重合開始90分後に、内温を50°Cまで降温してオートクレーブの内圧を0.1MPaまで脱圧した後、オートクレーブに窒素を0.6MPaになるまで導入して脱圧した。この操作を5回繰り返した。このオートクレーブから抜き出したマクロモノマーのMn=9,600、Mw/Mn=2.3であり、1,7-オクタジエン単位は0.05mol含まれ、末端ビニル数は1,000炭素原子当たり0.70個であった。[エチレン系重合体の製造]上記で製造したマクロモノマーが含まれる2Lオートクレーブに、トリイソブチルアルミニウムのヘキサン溶液0.714mol/L1.0mLを導入し、オートクレーブの内温を85°Cに昇温した。温度を保ち30分間撹拌した後、このオートクレーブに、ジフェニルメチレン1-シクロペンタジエニル2,7-ジ-tert-ブチル-9-フルオレニルジルコニウムジクロリド20μmolのトルエン溶液20mLを添加し、温度を保ちながら1時間撹拌した。エチレンを分圧が0.2MPaになるまで導入して重合を開始した。重合中、分圧が0.2MPaに保たれるようにエチレンを連続的に導入した。また、重合温度を85°Cに制御した。重合開始41分後に、オートクレーブの内圧を脱圧した後、内容物を吸引ろ過した。乾燥後、132gのポリマーが得られた。得られたエチレン系重合体の1,7-オクタジエン単位含量、密度、Mw、Mw/Mn、長鎖分岐数、Ea、λを表1に示す。実施例2[マクロモノマーの製造]1,7-オクタジエンを33g添加したこと以外は実施例1[マクロモノマーの製造]と同様の方法でマクロモノマーの製造を行い、このオートクレーブから抜き出したマクロモノマーのMn=9,000、Mw/Mn=2.2であり、1,7-オクタジエン単位は1mol含まれ、末端ビニル数は1,000炭素原子当たり0.98個であった。[エチレン系重合体の製造]上記で製造したマクロモノマーを用い、重合開始74分後に重合を終了したこと以外は、実施例1[エチレン系重合体の製造]と同様の方法でエチレン系重合体の製造を行い、乾燥後、132gのポリマーが得られた。得られたエチレン系重合体の1,7-オクタジエン単位含量、密度、Mw、Mw/Mn、長鎖分岐数、Ea、λを表1に示す。比較例1[マクロモノマーの製造]1,7-オクタジエンを添加しなかったこと以外は実施例1[マクロモノマーの製造]と同様の方法でマクロモノマーの製造を行い、このオートクレーブから抜き出したマクロモノマーのMn=10,000、Mw/Mn=2.2であり、1,7-オクタジエン単位は含まれず、末端ビニル数は1,000炭素原子当たり0.60個であった。[エチレン系重合体の製造]上記で製造したマクロモノマーを用い、重合開始23分後に重合を終了したこと以外は、実施例1[エチレン系重合体の製造]と同様の方法でエチレン系重合体の製造を行い、乾燥後、132gのポリマーが得られた。得られたエチレン系重合体の1,7-オクタジエン単位含量、密度、Mw、Mw/Mn、長鎖分岐数、Ea、λを表1に示す。実施例3[マクロモノマー製造用触媒の調製]実施例1[成分cの調製]で調製した変性ヘクトライト8.0gをヘキサン34mLに懸濁させ、ビスインデニルジルコニウムジクロリド15.7mg40μmolおよびトリイソブチルアルミニウムのヘキサン溶液0.714M46mLを添加し、室温で一晩攪拌することによって、マクロモノマー製造用触媒スラリー100g/Lを得た。[マクロモノマーの製造]1,7-オクタジエンを2g導入し、上記触媒スラリー10.0mLを添加したこと以外は実施例1[マクロモノマーの製造]と同様の方法でマクロモノマーの製造を行い、このオートクレーブから抜き出したマクロモノマーのMn=15,500、Mw/Mn=2.3であり、1,7-オクタジエン単位は0.15mol含まれ、末端ビニル数は1,000炭素原子当たり0.75個であった。[エチレン系重合体の製造]上記で製造したマクロモノマーが含まれる2Lオートクレーブに、イソプロピリデン1-シクロペンタジエニル2,7-ジ-tert-ブチル-9-フルオレニルジルコニウムジクロリド20μmolのトルエン溶液20mLを添加し、重合開始30分後に、オートクレーブの内圧を脱圧したこと以外は実施例1[エチレン系重合体の製造]と同様の方法でエチレン系重合体の製造を行った。乾燥後、130gのポリマーが得られた。得られたエチレン系重合体の1,7-オクタジエン単位含量、密度、Mw、Mw/Mn、長鎖分岐数、Ea、λを表1に示す。比較例2[マクロモノマーの製造]1,7-オクタジエンを添加しなかったこと以外は実施例3[マクロモノマーの製造]と同様の方法でマクロモノマーの製造を行い、このオートクレーブから抜き出したマクロモノマーのMn=16,000、Mw/Mn=2.2であり、1,7-オクタジエン単位は含まれず、末端ビニル数は1,000炭素原子当たり0.03個であった。[エチレン系重合体の製造]上記で製造したマクロモノマーを用い、重合開始20分後に重合を終了したこと以外は、実施例1[エチレン系重合体の製造]と同様の方法でエチレン系重合体の製造を行い、乾燥後、132gのポリマーが得られた。得られたエチレン系重合体の1,7-オクタジエン単位含量、密度、Mw、Mw/Mn、長鎖分岐数、Ea、λを表1に示す。実施例4[エチレン系重合体製造用触媒の調製]実施例1[成分cの調製]で調製した変性ヘクトライト4.0gをヘキサン10mLに懸濁させ、ジメチルシランジイルビスシクロペンタジエニルジルコニウムジクロリド成分a55.8mg160μmolおよびトリイソブチルアルミニウムのヘキサン溶液0.714M成分d17mLを添加し、室温で3時間攪拌した後、静置して上澄み液を除去、ヘキサンで洗浄した。さらにヘキサンを添加して触媒前駆体スラリー100g/Lとした。上記で調製した触媒前駆体スラリーに、ジメチルシランジイルビスシクロペンタジエニルジルコニウムジクロリドに対して15molのジフェニルメチレン1-シクロペンタジエニル9-フルオレニルジルコニウムジクロリド成分b13.4mg24μmolを添加して室温で6時間撹拌した。静置して上澄み液を除去、ヘキサンで洗浄し、さらにヘキサンを添加して最終的に100g/Lの触媒スラリーを得た。[エチレン系重合体の製造]2Lオートクレーブに、ヘキサン1,200mLと1-ブテン2.4gと1,7-オクタジエン0.55gとトリイソブチルアルミニウムのヘキサン溶液0.714mol/L1.0mLを導入し、オートクレーブの内温を85°Cに昇温した。このオートクレーブに、上記触媒スラリー10.0mLを添加し、エチレンを分圧が0.9MPaになるまで導入して重合を開始した。重合中、分圧が0.9MPaに保たれるようにエチレンを連続的に導入した。また、重合温度を85°Cに制御した。重合開始90分後に、オートクレーブの内圧を脱圧した後、内容物を吸引ろ過した。乾燥後、150gのポリマーが得られた。得られたエチレン系重合体の1,7-オクタジエン単位含量、密度、Mw、Mw/Mn、長鎖分岐数、Ea、λを表1に示す。比較例3[エチレン系重合体の製造]1,7-オクタジエンを添加しなかったこと以外は実施例3[エチレン系重合体の製造]と同様の方法でエチレン系重合体の製造を行い、乾燥後、160gのポリマーが得られた。得られたエチレン系重合体の1,7-オクタジエン単位含量、密度、Mw、Mw/Mn、長鎖分岐数、Ea、λを表1に示す。実施例5[エチレン系重合体製造用触媒の調製]実施例1[成分cの調製]で調製した変性ヘクトライト4.0gをヘキサン10mLに懸濁させ、ビスインデニルジルコニウムジクロリド成分a62.8mg160μmolおよびトリイソブチルアルミニウムのヘキサン溶液0.714M成分d17mLを添加し、室温で3時間攪拌した後、静置して上澄み液を除去、ヘキサンで洗浄した。さらにヘキサンを添加して触媒前駆体スラリー100g/Lとした。上記で調製した触媒前駆体スラリーに、ビスインデニルジルコニウムジクロリドに対して10molのイソプロピリデン1-シクロペンタジエニル2,7-ジ-tert-ブチル-9-フルオレニルジルコニウムジクロリド成分b8.7mg16μmolを添加して室温で6時間撹拌した。静置して上澄み液を除去、ヘキサンで洗浄し、さらにヘキサンを添加して最終的に100g/Lの触媒スラリーを得た。[エチレン系重合体の製造]1-ブテンを16g、1,7-オクタジエンを2g導入し、上記触媒スラリー10.0mLを添加したこと以外は実施例4[エチレン系重合体の製造]と同様の方法でエチレン系重合体の製造を行い、乾燥後、150gのポリマーが得られた。得られたエチレン系重合体の1,7-オクタジエン単位含量、密度、Mw、Mw/Mn、長鎖分岐数、Ea、λを表1に示す。比較例4[エチレン系重合体の製造]1,7-オクタジエンを添加しなかったこと以外は実施例5[エチレン系重合体の製造]と同様の方法でエチレン系重合体の製造を行い、乾燥後、160gのポリマーが得られた。得られたエチレン系重合体の1,7-オクタジエン単位含量、密度、Mw、Mw/Mn、長鎖分岐数、Ea、λを表1に示す。実施例6[成分cの調製]水3ミリリットルにエタノール3ミリリットルと37濃塩酸15gを加えた後、得られた溶液にジメチルベヘニルアミン42.4g120mmol:ライオン株式会社製商品名:アーミンDM22Dを添加し、60°Cに加熱することによって、塩酸塩溶液を調製した。この溶液にヘクトライト100gを加えた。この懸濁液を60°Cで、3時間撹拌し、上澄み液を除去した後、60°Cの水50Lで洗浄した。その後、60°C、10-3torrで24時間乾燥し、ジェットミルで粉砕することによって、平均粒径10.5μmの変性ヘクトライトを得た。[エチレン系重合体製造用触媒の調製]上記変性ヘクトライト4.0gをヘキサン10mLに懸濁させ、ジメチルシリレンシクロペンタジエニル2,4,7-トリメチル-インデニルジルコニウムジクロリド70.5mg160μmolおよびトリイソブチルアルミニウムのヘキサン溶液0.714M成分d17mLを添加し、室温で3時間攪拌した後、静置して上澄み液を除去、ヘキサンで洗浄した。さらにヘキサンを添加して最終的に100g/Lの触媒スラリーを得た。[エチレン系重合体の製造]上記触媒スラリー10.0mLを添加したこと以外は実施例4[エチレン系重合体の製造]と同様の方法でエチレン系重合体の製造を行い、乾燥後、150gのポリマーが得られた。得られたエチレン系重合体の1,7-オクタジエン単位含量、密度、Mw、Mw/Mn、長鎖分岐数、Ea、λを表1に示す。比較例5[エチレン系重合体の製造]1,7-オクタジエンを添加しなかったこと以外は実施例6[エチレン系重合体の製造]と同様の方法でエチレン系重合体の製造を行い、乾燥後、160gのポリマーが得られた。得られたエチレン系重合体の1,7-オクタジエン単位含量、密度、Mw、Mw/Mn、長鎖分岐数、Ea、λを表1に示す。"